(57)【特許請求の範囲】
【請求項１】
スチレン系樹脂１００重量部、ブロム系難燃剤１〜５０重量部及び銀系抗菌剤０．０１〜５．０重量部からなる難燃抗菌性樹脂に、（ａ）成分ホウ酸及び／又はホウ酸アンモニウム０．００１〜５．０重量部を添加してなる難燃抗菌性樹脂組成物。
【請求項２】
スチレン系樹脂１００重量部、ブロム系難燃剤１〜５０重量部及びリン酸ジルコニウム−銀系抗菌剤０．０１〜５．０重量部からなる難燃抗菌性樹脂に、（ａ）成分ホウ酸及び／又はホウ酸アンモニウム０．００１〜５．０重量部を添加してなる難燃抗菌性樹脂組成物。
【請求項３】
スチレン系樹脂１００重量部、ブロム系難燃剤１〜５０重量部及び銀系抗菌剤０．０１〜５．０重量部からなる難燃抗菌性樹脂に、（ａ）成分  ホウ酸及び／又はホウ酸アンモニウムと、「（ｂ）成分  式（１）
［（Ｒ1）2ＳｎＸ］m                            （１）
及び式（２）
【化１】
0004284455.tif 000060
〔式（１）及び（２）中、Ｒ1は、炭素数１〜１２のアルキル基、Ｘは、−ＯＯＣＣＨ＝ＣＨＣＯＯ−、Ｙは、−ＯＯＣＣＨ＝ＣＨＣＯＯＲ2を示す。式中、Ｒ2は、炭素数１〜２２のアルキル基、炭素数２〜２２のアルケニル基、炭素数７〜１９のアラルキル基、炭素数６〜１８のシクロアルキル基、炭素数３〜２２のアルコキシアルキル基、炭素数２〜２２のヒドロキシアルキル基及び炭素数３〜２２のヒドロキシアルケニル基を示す。ｍは、１〜１０の整数、ｑは０又は１の整数を示す。〕
で示される有機錫化合物の少なくとも１種」を、（ａ）成分対（ｂ）成分の併用割合が９９対１重量％〜３０対７０重量％の範囲内で、（ａ）成分と（ｂ）成分の合計として０．００１〜５．０重量部を添加してなる難燃抗菌性樹脂組成物。
【請求項４】
銀系抗菌剤がリン酸ジルコニウム−銀系抗菌剤であり、（ｂ）成分が上記式（１）で表されるものである請求項３の難燃抗菌性樹脂組成物。
【発明の詳細な説明】
【０００１】
【発明の属する技術分野】
本発明は、合成樹脂、ブロム系難燃剤及び銀系抗菌剤とからなる難燃抗菌性樹脂に、ホウ酸及び／又はホウ酸アンモニウム、更には、特定の有機錫化合物を添加してなる難燃抗菌性樹脂組成物に関するものであり、抗菌性及び難燃性が要求される分野に広く利用することが出来る。
【０００２】
【従来の技術】
近年、より快適な住環境が求められる中で、抗菌性塗料、抗菌性フィルム・シート、抗菌性フィラメント、抗菌性トイレタリー製品、抗菌性台所用品、抗菌性文房具、抗菌砂、抗菌ティシュ、抗菌繊維、抗菌性化粧品等のいわゆる「抗菌性商品」が広く出回るようになった。これらの製品に利用されている抗菌剤は、そのほとんどが有機系抗菌剤であったが、最近は、無機系の銀系抗菌剤が多く見受けられるようになった。
【０００３】
この銀系抗菌剤は、有機系抗菌剤に比べて、耐候性・耐薬品性に優れ、急性経口毒性が低いという優れた特性を有している。加えて、耐熱性が有機系抗菌剤に比べて著しく高いため、合成樹脂、特に熱可塑性樹脂に添加して多分野で使われるようになってきた。
【０００４】
しかしながら、代表的な無機系抗菌剤である銀系抗菌剤を合成樹脂及びブロム系難燃剤とからなる難燃樹脂に添加して成形すると、成形時の熱によりその成形品が変色して、製品価値が著しく低下する問題がある。
【０００５】
銀系抗菌剤を添加した抗菌性樹脂の変色を抑制する技術として、下記の方法が開示されている。
（１）熱可塑性樹脂に、銀系抗菌剤と２価以上のカチオン性金属イオンを有する金属塩を添加する方法（特開平８−２７３０６号）により、成形時の熱変色を抑制する技術。
【０００６】
当該技術で使用する２価以上のカチオン性金属イオンを有する金属塩としては、有機物の塩、無機物の塩であり、２価以上のカチオン性イオンを示す金属としては、周期律表ＩＩ〜Ｖ族、ＶＩｂ族、ＶＩＩｂ族、ＶＩＩＩｂ族の金属であり、好ましい例としては、Ｍｇ、Ｃａ、Ｔｉ、Ｍｏ、Ｍｎ、Ｆｅ、Ｚｎ、Ａｌ、Ｐなどであり、さらに好ましくは、Ｍｇ、Ｃａ、Ｚｎ、Ａｌである。
【０００７】
また、該金属の有機物としては、炭素数１〜４０の範囲のカルボン酸基含有化合物又は酸無水物基含有化合物の金属塩である。
【０００８】
また、無機物の塩としては、周期律表ＶＩＩａ族の元素との化合物、周期律表ＶＩａ族の元素との化合物、水酸化物、炭酸化物などであり、好ましい例としては、塩化亜鉛、塩化アルミニウム、塩化カルシウム、塩化マグネシウム、水酸化亜鉛、水酸化アルミニウム、水酸化カルシウム、水酸化マグネシウム、炭酸亜鉛、炭酸カルシウムなどである。
【０００９】
従って、当該技術で用いられる周期律表ＩＩ〜Ｖ族の金属の中に、本発明のホウ酸及び／又はホウ酸アンモニウムのホウ素自体は含まれるが、ホウ素については勿論のこと、本発明で用いられるホウ酸及びホウ酸アンモニウムについての記載や示唆は何もない。
【００１０】
また、当該技術には、本発明に用いられるブロム系難燃剤についての記載は勿論のこと示唆も何もない。
【００１１】
（２）更に、特開平９−２５３８９号には、（Ａ）ゴム質重合体存在下又は非存在下に、芳香族ビニル化合物又は芳香族ビニル化合物及び芳香族ビニル化合物と共重合可能な他のビニル単量体からなる樹脂重合体を重合してなるスチレン系樹脂から選ばれた少なくとも１種＋（Ｂ）他の熱可塑性樹脂＋（Ｃ）酸化銀を含有するホウ酸系ガラスに、酸化ホウ素、ホウ酸、銀化合物から選ばれた少なくとも１種を配合してなることを特徴とする抗菌防カビ性樹脂組成物に関する技術が開示されている。
【００１２】
しかしながら、当該技術は、酸化ホウ素、ホウ酸、銀化合物から選ばれた少なくとも１種を配合することにより、抗菌防カビ性を改良する技術であり、本発明の銀系抗菌剤とホウ酸及び／又はホウ酸アンモニウムとを必須成分とする抗菌性樹脂組成物とは明らかに異なる。また、当該技術には、銀系抗菌剤とホウ酸及び／又はホウ酸アンモニウムとを併用することにより、銀系抗菌剤を含有する樹脂組成物の成形時の熱変色を防止することについての記載や示唆は何もない。
【００１３】
また、当該技術には、本発明に用いられるブロム系難燃剤についての記載は勿論のこと示唆もない。
【００１４】
【発明が解決しようとする課題】
特開平８−２７３０６号に記載されている無機物の塩や特開平９−２５３８９号に記載されている酸化ホウ素を抗菌性樹脂に添加する従来の技術では、成形時の熱変色を十分に抑制することが出来ないため、更に変色防止効果に優れる添加剤の開発が待たれていた。
【００１５】
【課題を解決するための手段】
本発明者等は、かかる観点から、合成樹脂及びブロム系難燃剤に銀系抗菌剤を添加してなる難燃抗菌性樹脂の成形時の熱変色を防止する添加剤につき鋭意研究を重ねた結果、
合成樹脂１００重量部、ブロム系難燃剤１〜５０重量部及び銀系抗菌剤０．０１〜５．０重量部からなる難燃抗菌性樹脂に、
（ａ）成分  ホウ酸及び／又はホウ酸アンモニウム０．００１〜５．０重量部を添加してなる難燃抗菌性樹脂組成物は、成形時の熱変色が著しく少ないことを見出し、
また、スチレン系樹脂１００重量部、ブロム系難燃剤１〜５０重量部及びリン酸ジルコニウム−銀系抗菌剤０．０１〜５．０重量部からなる難燃抗菌性樹脂に、（ａ）成分  ホウ酸及び／又はホウ酸アンモニウム０．００１〜５．０重量部を添加してなる難燃抗菌性樹脂組成物も、成形時の熱変色が著しく少ないことを見出した。
【００１６】
更に、合成樹脂１００重量部、ブロム系難燃剤１〜５０重量部及び銀系抗菌剤０．０１〜５．０重量部からなる難燃抗菌性樹脂に、
（ａ）成分  ホウ酸及び／又はホウ酸アンモニウム
並びに
（ｂ）成分  式（１）
［（Ｒ1 ）2 ＳｎＸ］m                     （１）
及び式（２）
【００１７】
【化２】
0004284455.tif 000002
〔式（１）及び（２）中、Ｒ1 は、炭素数１〜１２のアルキル基、Ｘは、−ＯＯＣＣＨ＝ＣＨＣＯＯ−、Ｙは、−ＯＯＣＣＨ＝ＣＨＣＯＯＲ2 を示す。式中、Ｒ2 は、炭素数１〜２２のアルキル基、炭素数２〜２２のアルケニル基、炭素数７〜１９のアラルキル基、炭素数６〜１８のシクロアルキル基、炭素数３〜２２のアルコキシアルキル基、炭素数２〜２２のヒドロキシアルキル基及び炭素数３〜２２のヒドロキシアルケニル基を示す。ｍは、１〜１０の整数、ｑは０又は１の整数を示す。〕
で示される有機錫化合物の少なくとも１種を０．００１〜５．０重量部
を添加してなる難燃抗菌性樹脂組成物は、成形時の熱変色が一層顕著に少ないことを見出し、
また、スチレン系樹脂１００重量部、ブロム系難燃剤１〜５０重量部及びリン酸ジルコニウム−銀系抗菌剤０．０１〜５．０重量部からなる難燃抗菌性樹脂に、（ａ）成分  ホウ酸及び／又はホウ酸アンモニウム
並びに
（ｂ）成分  式（１）
［（Ｒ1 ）2 ＳｎＸ］m                     （１）
〔式（１）中、Ｒ1 は、炭素数１〜１２のアルキル基、Ｘは、−ＯＯＣＣＨ＝ＣＨＣＯＯ−を示す。ｍは、１〜１０の整数を示す。〕
で示される有機錫化合物を０．００１〜５．０重量部
を添加してなる難燃抗菌性樹脂組成物も、成形時の熱変色が一層顕著に少ないことを見出した。
【００１８】
本発明に用いられる合成樹脂としては、一般に市販されている熱硬化性樹脂並びに熱可塑性樹脂のいずれでもよいが、銀系抗菌剤及び（ａ）成分乃至（ｂ）成分の分散性は、熱可塑性樹脂を用いる方がよい。
【００１９】
熱硬化性樹脂の具体例としては、フェノール樹脂、メラミン樹脂、アルキド樹脂、不飽和ポリエステル樹脂、エポキシ樹脂、ケイ素樹脂、ポリウレタン等を挙げることが出来る。
【００２０】
熱可塑性樹脂の具体例としては、塩化ビニル樹脂、塩素化塩ビ樹脂、塩化ビニリデン樹脂等の塩素含有樹脂、ポリエチレン、ポリプロピレン等のポリオレフィン樹脂、ポリスチレン（ＰＳ）、ハイインパクトポリスチレン（ＨＩＰＳ）、アクリロニトリル−ブタジエン−スチレン共重合体（ＡＢＳ樹脂）、アクリロニトリル−スチレン共重合体（ＡＳ樹脂）、アクリロニトリル−エチレン−スチレン共重合体（ＡＥＳ樹脂）、アクリロニトリル−アクリルゴム−スチレン共重合体（ＡＡＳ樹脂）等のスチレン系樹脂、ポリエチレンテレフタレート、ポリブチレンテレフタレート、ポリアリレート等のポリエステル、ナイロン６、ナイロン１２、ナイロン６６、ナイロン６１０、ナイロン６１２、ナイロンＭＸＤ６等のポリアミド、ポリカーボネート、ポリアセタール、酢酸ビニル樹脂、エチレン−酢酸ビニル共重合体、ポリビニルアルコール、ポリビニルアセタール、ポリフェニレンオキサイド、ポリスルホン、ポリエーテルスルホン、ポリフェニレンスルフィド等を挙げることが出来る。
【００２１】
ここに具体的に記載した以外の合成樹脂とブロム系難燃剤と銀系抗菌剤とからなる難燃抗菌性樹脂に、本発明のホウ酸及び／又はホウ酸アンモニウムを添加、若しくはホウ酸及び／又はホウ酸アンモニウムと有機錫化合物を併用添加しても同様の変色防止効果が期待出来る。
【００２２】
本発明に使用されるブロム系難燃剤は、通常この分野で使用されるブロム系難燃剤を限定なく使用することが出来、これらの中でも汎用されるものとして、ブロム化ビスフェノールＡ類又はブロム化ビスフェノールＳ類、ブロム化ビスフェノールＡ系カーボネートオリゴマー、ブロム化フェノール類、ブロム化フェニルエーテル類、ブロム化ビスフェノールＡ系エポキシ樹脂、ブロム化スチレン系、ブロム化フタルイミド系、ブロム化ベンゼン類、ブロム化フェノキシトリアジン系及びブロム化シクロアルカン系の各難燃剤を挙げることが出来る。
【００２３】
ブロム化ビスフェノールＡ類又はブロム化ビスフェノールＳ類は、１〜８個のブロム原子が下記の式
【００２４】
【化３】
0004284455.tif 000003
で示されるビスフェノールＡ残基のベンゼン環に、又は、下記の式
【００２５】
【化４】
0004284455.tif 000004
で示されるビスフェノールＳ残基のベンゼン環に結合した化合物を挙げることが出来、その例としては、モノブロムビスフェノールＡ、ジブロムビスフェノールＡ、トリブロムビスフェノールＡ、テトラブロムビスフェノールＡ、ペンタブロムビスフェノールＡ、ヘキサブロムビスフェノールＡ、オクタブロムビスフェノールＡ、テトラブロムビスフェノールＡビス（２−ヒドロキシエチルエーテル）、テトラブロムビスフェノールＡビス（２−ブロムエチルエーテル）、テトラブロムビスフェノールＡビス（１，２−ジブロムエチルエーテル）、テトラブロムビスフェノールＡビス（プロピルエーテル）、テトラブロムビスフェノールＡビス（３−ブロムプロピルエーテル）、テトラブロムビスフェノールＡビス（２，３−ジブロムプロピルエーテル）、モノブロムビスフェノールＳ、ジブロムビスフェノールＳ、トリブロムビスフェノールＳ、テトラブロムビスフェノールＳ、ペンタブロムビスフェノールＳ、ヘキサブロムビスフェノールＳ、オクタブロムビスフェノールＳ、テトラブロムビスフェノールＳビス（２−ヒドロキシエチルエーテル）、テトラブロムビスフェノールＳビス（２−ブロムエチルエーテル）、テトラブロムビスフェノールＳビス（１，２−ジブロムエチルエーテル）、テトラブロムビスフェノールＳビス（プロピルエーテル）、テトラブロムビスフェノールＳビス（３−ブロムプロピルエーテル）及びテトラブロムビスフェノールＳビス（２，３−ジブロムプロピルエーテル）等を挙げることが出来る。
【００２６】
市販されているブロム化ビスフェノールＡ類又はブロム化ビスフェノールＳ類としては、ブロモケム・ファーイースト（株）の「ＦＲ−１５２４」、アルベマール（株）の「ＳａｙｔｅｘＲＢ−１００」、グレート・レークス・ケミカル（株）の「Ｇｒｅａｔ  Ｌａｋｅｓ  ＢＡ−５０」、「Ｇｒｅａｔ  Ｌａｋｅｓ  ＢＡ−５０Ｐ」、「Ｇｒｅａｔ  Ｌａｋｅｓ  ＢＡ−５９」、「Ｇｒｅａｔ  Ｌａｋｅｓ  ＢＡ−５９Ｐ」及び「Ｇｒｅａｔ  Ｌａｋｅｓ  ＰＥ−６８」、帝人化成（株）の「ファイヤガード２０００」、「ファイヤガード３０００」、「ファイヤガード３１００」及び「ファイヤガード３６００」、丸菱油化工業（株）の「ノンネンＰＲ−２」等を挙げることが出来る。
【００２７】
ブロム化ビスフェノールＡ系カーボネートオリゴマーは、下記式
【００２８】
【化５】
0004284455.tif 000005
で示される基の重合物であって、オリゴマーとは、重合度（ｎ）が１〜１０のものをいう。例えば、下記式で示される難燃剤を挙げることが出来る。
【００２９】
【化６】
0004284455.tif 000006
上記式の市販されている難燃剤としては、帝人化成（株）の「ファイヤガード７０００」及び「ファイヤガード７５００」を挙げることが出来る。
【００３０】
【化７】
0004284455.tif 000007
また、上記式の市販されている難燃剤としては、グレート・レークス・ケミカル（株）の「Ｇｒｅａｔ  Ｌａｋｅｓ  ＢＣ−５２」及び「Ｇｒｅａｔ  Ｌａｋｅｓ  ＢＣ−５８」等を挙げることが出来る。
【００３１】
ブロム化フェノール類は、１〜５個のブロム原子がフェノール基に結合した化合物であって、例えば、モノブロムフェノール、ジブロムフェノール、トリブロムフェノール、テトラブロムフェノール及びペンタブロムフェノール等を挙げることが出来、市販されているブロム化フェノール類難燃剤としては、ブロモケム・ファーイースト（株）の「ＦＲ−６１２」及び「ＦＲ−６１３」、グレート・レークス・ケミカル（株）の「Ｇｒｅａｔ  Ｌａｋｅｓ  ＰＨ−７３」等を挙げることが出来る。
【００３２】
ブロム化フェニルエーテル類は、１個以上のブロム原子がフェニルエーテル基に結合した化合物であって、例えば、２，３−ジブロムプロピルペンタブロムフェニルエーテル、ビス（トリブロムフェノキシ）エタン、ペンタブロムフェニルプロピルエーテル、ペンタブロムジフェニルエーテル、ヘキサブロムジフェニルエーテル、オクタブロムジフェニルエーテル、デカブロムジフェニルエーテル及びポリジブロムフェニレンオキサイドを挙げることが出来、市販されているブロム化フェニルエーテル類難燃剤としては、ブロモケム・ファーイースト（株）の「ＦＲ−１２０５」、「ＦＲ−１２０８」及び「ＦＲ−１２１０」、グレート・レークス・ケミカル（株）の「Ｇｒｅａｔ  Ｌａｋｅｓ  ＦＦ−６８０」、「Ｇｒｅａｔ  Ｌａｋｅｓ  ＤＥ−７１」、「Ｇｒｅａｔ  Ｌａｋｅｓ  ＤＥ−７９」、「Ｇｒｅａｔ  Ｌａｋｅｓ  ＤＥ−８３」及び「Ｇｒｅａｔ  Ｌａｋｅｓ  ＤＥ−８３Ｒ」、アルベマール（株）の「Ｓａｙｔｅｘ  １０２］，「Ｓａｙｔｅｘ  １０２Ｅ」及び「Ｓａｙｔｅｘ  １１１」を挙げることが出来る。
【００３３】
ブロム化ビスフェノールＡ系エポキシ樹脂は、下記式
【００３４】
【化８】
0004284455.tif 000008
で示される重合物の末端に下記式のエポキシプロピル基
【００３５】
【化９】
0004284455.tif 000009
が結合した化合物を挙げることが出来、樹脂とは、重合度（ｎ）が１〜１００のものを挙げることが出来、例えば、下記式で示される難燃剤を挙げることが出来る。
【００３６】
【化１０】
0004284455.tif 000010
上記式の市販されている難燃剤としては、重合度に応じて種々の製品があり、ブロモケム・ファーイースト（株）の「Ｆ−２３００」、「Ｆ−２３００Ｈ」、「Ｆ−２４００」及び「Ｆ−２４００Ｈ」、大日本インキ化学工業（株）の「プラサームＥＰ−１６」、「プラサームＥＰ−３０」、「プラサームＥＰ−１００」及び「プラサームＥＰ−５００」、阪本薬品工業（株）の「ＳＲ−Ｔ１０００」、「ＳＲ−Ｔ２０００」、「ＳＲ−Ｔ５０００」及び「ＳＲ−Ｔ２００００」等を挙げることが出来る。
【００３７】
また、ブロム化ビスフェノールＡ系エポキシ樹脂の例として、上記式の両末端のエポキシ基がブロック化剤で封鎖された化合物及び片側の末端エポキシ基がブロック化剤で封鎖された化合物を挙げることが出来る。そのブロック化剤としては、エポキシ基を開環付加する化合物であれば限定されないが、フェノール類、アルコール類、カルボン酸類、アミン類及びイソシアネート類等にブロム原子を含有するものを挙げることが出来、その中でも難燃効果を向上させる点でブロム化フェノール類が好ましく、ジブロムフェノール、トリブロムフェノール、ペンタブロムフェノール、ジブロムエチルフェノール、ジブロムプロピルフェノール、ジブロムブチルフェノール及びジブロムクレゾール等を挙げることが出来る。
【００３８】
当該重合物の両末端のエポキシ基がブロック化剤で封鎖された難燃剤の例としては、下記式で示される難燃剤を挙げることが出来る。
【００３９】
【化１１】
0004284455.tif 000011
上記式の市販されている難燃剤としては、大日本インキ化学工業（株）の「プラサームＥＣ−１４」、「プラサームＥＣ−２０」及び「プラサームＥＣ−３０」、東都化成（株）の「ＴＢ−６０」及び「ＴＢ−６２」、阪本薬品工業（株）の「ＳＲ−Ｔ３０４０」及び「ＳＲ−Ｔ７０４０」等を挙げることが出来る。
【００４０】
また、当該重合物の片側の末端エポキシ基がブロック化剤で封鎖された難燃剤の例としては、下記式で示される難燃剤を挙げることが出来る。
【００４１】
【化１２】
0004284455.tif 000012
上記式の市販されている難燃剤としては、大日本インキ化学工業（株）の「プラサームＥＰＣ−１５Ｆ」、油化シェルエポキシ（株）の「Ｅ５３５４」等を挙げることが出来る。
【００４２】
ブロム化スチレン系難燃剤は、下記のスチレン骨格
【００４３】
【化１３】
0004284455.tif 000013
のベンゼン環に１〜５個のブロム原子が結合した下記式のブロム化スチレンモノマー
【００４４】
【化１４】
0004284455.tif 000014
及び下記式のその重合体（ポリマー）
【００４５】
【化１５】
0004284455.tif 000015
であって、好ましくは重合体である。例えば、ブロムスチレン及びブロム化ポリスチレンを挙げることが出来、市販されているブロム化ポリスチレン系難燃剤としては、グレート・レークス・ケミカル（株）の「Ｇｒｅａｔ  Ｌａｋｅｓ  ＰＤＢＳ−１０」及び「Ｇｒｅａｔ  Ｌａｋｅｓ  ＰＤＢＳ−８０」等を挙げることが出来る。また、前記の難燃剤と製法は異なるが、フェロ（株）の「パイロチェック  ６８ＰＢ」もブロム化ポリスチレン系難燃剤の例として挙げることが出来る。
【００４６】
ブロム化フタルイミド系難燃剤は、１〜８個のブロム原子が、１〜２個のフタルイミド基のベンゼン環に結合した化合物であって、例えば、モノブロムフタルイミド、ジブロムフタルイミド、トリブロムフタルイミド、テトラブロムフタルイミド、エチレンビス（モノブロムフタルイミド）、エチレンビス（ジブロムフタルイミド）、エチレンビス（トリブロムフタルイミド）及び下記式のエチレンビス（テトラブロムフタルイミド）
【００４７】
【化１６】
0004284455.tif 000016
を挙げることが出来、市販されている難燃剤としては、アルベマール（株）の「Ｓａｙｔｅｘ  ＢＴ−９３」及び「Ｓａｙｔｅｘ  ＢＴ−９３Ｗ」を挙げることが出来る。
【００４８】
ブロム化ベンゼン類は、１個以上のブロム原子がベンゼン環に結合した基からなる化合物であって、モノブロムベンゼン、ジブロムベンゼン、トリブロムベンゼン、テトラブロムベンゼン、ペンタブロムベンゼン、ヘキサブロムベンゼン、ブロムフェニルアリルエーテル、ペンタブロムトルエン、ビス（ペンタブロムフェニル）エタン及びポリ（ペンタブロムベンジルアクリレート）等を挙げることが出来、市販されている難燃剤としては、アルベマール（株）の「Ｓａｙｔｅｘ
８０１０」を挙げることが出来る。
【００４９】
ブロム化フェノキシトリアジン系難燃剤は、１〜５個のブロム原子がフェノキシ基に結合し、そのブロム化フェノキシ基の１〜３個がトリアジン環に結合した化合物であって、例えば、モノ（モノブロムフェノキシ）トリアジン、モノ（ジブロムフェノキシ）トリアジン、モノ（トリブロムフェノキシ）トリアジン、モノ（ペンタブロムフェノキシ）トリアジン、ビス（モノブロムフェノキシ）トリアジン、ビス（ジブロムフェノキシ）トリアジン、ビス（トリブロムフェノキシ）トリアジン、ビス（ペンタブロムフェノキシ）トリアジン、トリス（モノブロムフェノキシ）トリアジン、トリス（ジブロムフェノキシ）トリアジン、トリス（ペンタブロムフェノキシ）トリアジン及び下記式のトリス（トリブロムフェノキシ）トリアジン
【００５０】
【化１７】
0004284455.tif 000017
等を挙げることが出来、上記式の市販されている難燃剤としては、第一工業製薬（株）の「ピロガード  ＳＲ−２４５」を挙げることが出来る。
【００５１】
ブロム化シクロアルカンは、１〜６個のブロム原子が炭素数６〜１２のシクロアルカン（環状脂肪族炭化水素）に結合した炭化水素類である。該シクロアルカンの例としては、シクロヘキサン及びシクロドデカンを挙げることが出来、ブロム化シクロアルカンの例としては、モノブロムシクロヘキサン、ジブロムシクロヘキサン、トリブロムシクロヘキサン、テトラブロムシクロヘキサン、ペンタブロムシクロヘキサン、ヘキサブロムシクロヘキサン、モノブロムシクロドデカン、ジブロムシクロドデカン、トリブロムシクロドデカン、テトラブロムシクロドデカン、ペンタブロムシクロドデカン及びヘキサブロムシクロドデカン等を挙げることが出来る。
【００５２】
市販されているヘキサブロムシクロドデカンとしては、ブロモケム・ファーイースト（株）の「ＦＲ−１２０６」、アルベマール（株）の「Ｓａｙｔｅｘ  ＨＢＣＤ」、グレート・レークス・ケミカル（株）の「Ｇｒｅａｔ  Ｌａｋｅｓ  ＣＤ−７５Ｐ」及び第一工業製薬（株）の「ピロガード  ＳＲ−１０３」等を挙げることが出来る。
【００５３】
実施例において、これらの中で汎用されている代表的なブロム系難燃剤を使用しているが、それ以外の上記ブロム系難燃剤を使用しても、同様の効果を示すことが期待される。
【００５４】
前記のような汎用されるブロム系難燃剤以外に、文献にも示され、ブロム系難燃剤メーカーのカタログ等にも示されているものも勿論使用することが出来、これらブロム系難燃剤からなる難燃化スチレン系樹脂組成物についても、本発明の効果を遜色なく実現することが充分に期待される。それらのブロム系難燃剤としては、ブロム化アルカン、ブロム化イソシアヌレート類、ブロム化マレイミド及びブロム化フタル酸類等を挙げることが出来る。
【００５５】
ブロム化アルカンは、１〜８個のブロム原子が炭素数２〜６のアルカン（鎖状脂肪族炭化水素）に結合した化合物である。該アルカンの例としては、エタン、プロパン、ブタン、ペンタン及びヘキサンを挙げることが出来、ブロム化アルカンの例としては、モノブロムエタン、ジブロムエタン、テトラブロムエタン、モノブロムプロパン、ジブロムプロパン、トリブロムプロパン、ペンタブロムプロパン、ヘキサブロムプロパン、オクタブロムプロパン、モノブロムブタン、ジブロムブタン、テトラブロムブタン、ヘキサブロムブタン、オクタブロムブタン、モノブロムペンタン、ジブロムペンタン、トリブロムペンタン、ペンタブロムペンタン、オクタブロムペンタン、モノブロムヘキサン、ジブロムヘキサン、トリブロムヘキサン、テトラブロムヘキサン、ペンタブロムヘキサン、ヘキサブロムヘキサン及びオクタブロムヘキサン等を挙げることが出来る。
【００５６】
ブロム化イソシアヌレート類は、前記のブロム化アルカンのアルキル残基とイソシアヌル酸残基が結合した化合物並びに１〜５個のブロム原子がフェノキシ基に結合したブロム化フェノキシ基とイソシアヌル酸残基が結合した化合物を挙げることが出来る。その具体例としては、トリス（モノブロムエチル）イソシアヌレート、トリス（ジブロムエチル）イソシアヌレート、トリス（テトラブロムエチル）イソシアヌレート、トリス（モノブロムプロピル）イソシアヌレート、トリス（２，３−ジブロムプロピル）イソシアヌレート、トリス（トリブロムプロピル）イソシアヌレート、トリス（テトラブロムプロピル）イソシアヌレート、トリス（ペンタブロムプロピル）イソシアヌレート、トリス（ヘプタブロムプロピル）イソシアヌレート、トリス（モノブロムブチル）イソシアヌレート、トリス（ジブロムブチル）イソシアヌレート、トリス（ペンタブロムブチル）イソシアヌレート、トリス（オクタブロムブチル）イソシアヌレート、トリス（モノブロムペンチル）イソシアヌレート、トリス（ジブロムペンチル）イソシアヌレート、トリス（ペンタブロムペンチル）イソシアヌレート、トリス（オクタブロムペンチル）イソシアヌレート、トリス（モノブロムヘキシル）イソシアヌレート、トリス（ジブロムヘキシル）イソシアヌレート、トリス（トリブロムヘキシル）イソシアヌレート、トリス（ペンタブロムヘキシル）イソシアヌレート、トリス（モノブロムフェノキシ）イソシアヌレート、トリス（ジブロムフェノキシ）イソシアヌレート、トリス（トリブロムフェノキシ）イソシアヌレート、トリス（ペンタブロムフェノキシ）イソシアヌレート、トリス（モノブロムエチルフェノキシ）イソシアヌレート、トリス（ジブロムエチルフェノキシ）イソシアヌレート、トリス（テトラブロムエチルフェノキシ）イソシアヌレート、トリス（モノブロムプロピルフェノキシ）イソシアヌレート、トリス（ジブロムプロピルフェノキシ）イソシアヌレート及びトリス（テトラブロムプロピルフェノキシ）イソシアヌレート等を挙げることが出来る。
【００５７】
ブロム化マレイミドは、１〜５個のブロム原子がマレイミド基に結合した化合物であって、例えば、モノブロムフェニルマレイミド、ジブロムフェニルマレイミド、トリブロムフェニルマレイミド及びペンタブロムフェニルマレイミド等を挙げることが出来る。
【００５８】
ブロム化フタル酸類は、１〜４個のブロム原子がフタル酸に結合した化合物を挙げることが出来、その例としては、モノブロム無水フタル酸、ジブロム無水フタル酸、トリブロム無水フタル酸及びテトラブロム無水フタル酸等を挙げることが出来る。
【００５９】
本発明で使用されるブロム系難燃剤の使用量は、スチレン系樹脂に要求される難燃化の程度及び物性との関係から種々に変化するものであり、通常、スチレン系樹脂１００重量部に対して、１〜５０重量部使用される。１重量部未満では、所望の難燃性を付与出来ず、また、５０重量部を超えると、難燃性は充分であっても、当該樹脂組成物の成型体の物性を損なうので好ましくない。しかしながら、難燃性と物性とのバランスから、実用的には、３〜３０重量部の範囲で使用される。
【００６０】
また、目的に応じては、ブロム系難燃剤を２種以上併用することが出来るが、通常は１種類で充分である。
【００６１】
難燃化効果を更に高める目的で、三酸化アンチモン等の難燃助剤を併用することはよく行なわれることであるが、この難燃助剤の添加によって、本発明の効果に何ら影響を与えるものではない。その難燃助剤の添加量は、通常、スチレン系樹脂１００重量部に対して、１〜２０重量部使用されるが、物性等との関係で、好ましい使用量は２〜５重量部である。
【００６２】
本発明に用いられる銀系抗菌剤は、一般に市販されている銀系抗菌剤を用いることが出来、無機系の銀化合物、多孔性構造を持った物質に銀化合物や銀錯塩を担持させたもの、多孔性構造を持った物質に銀イオンをイオン交換させたもの等を挙げることが出来る。また、本発明に用いられる銀系抗菌剤は、他の抗菌性を有する金属、金属化合物、金属錯塩、金属イオン等を併用したものでもよく、特に銅、亜鉛が好ましく用いられる。
【００６３】
銀系抗菌剤は、多孔性構造を持った物質の種類により、ゼオライト系、シリカゲル系、リン酸カルシウム系、リン酸ジルコニウム系、ケイ酸塩系、ウイスカ系及びその他に分類される。
【００６４】
ゼオライト系の銀系抗菌剤は、例えば、Ａ型合成ゼオライトの水懸濁液に硝酸銀、若しくは、硝酸銀と塩化亜鉛或は硫酸銅の水溶液を加え、イオン交換反応により結晶構造中のＮａの位置に金属イオンを一定量置換し、乾燥した後に焼成して製造することが出来る。
【００６５】
ゼオライト系の銀系抗菌剤の例としては、品川燃料（株）製の「ゼオミックＸＡＷ１０Ｄ」、鐘紡（株）製の「バクテキラー  ＢＭ−１０２ＧＡ」、日本化学工業（株）製の「サイダッブスＺ」等を挙げることが出来る。
【００６６】
シリカゲル系の銀系抗菌剤は、例えば、四塩化ケイ素をアルカリ性条件下で加水分解した後、酸性としてゲル化し、硝酸銀、チオサルファイト銀錯体、若しくは、硝酸銀或はチオサルファイト銀錯体と塩化亜鉛を加えて乾燥して、約４％の水を含む金属担持無定型粉末（シリカゲル）を製造することが出来る。
【００６７】
シリカゲル系の銀系抗菌剤の例としては、松下電器産業（株）製の「アメニトップ」、富士シリシア化学（株）製の「シルウェル」、ゲルテクノロジー（株）製の「バクテノン」等を挙げることが出来る。
【００６８】
リン酸カルシウム系の銀系抗菌剤は、例えば、リン酸カルシウム、ヒドロキシアパタイト、ケイ酸カルシウム等の水系懸濁液と硝酸銀溶液とを混合し、銀イオンをゲル構造内にイオン的相互作用或は分子間力を利用して担持させて製造することが出来る。
【００６９】
リン酸カルシウム系の銀系抗菌剤の例としては、（株）サンギ製の「アパサイダーＡ」、太平化学産業（株）製の「シルバーエース」、鳴海製糖（株）製の「ナルクリーン」、ラサ工業（株）製の「ラサップＡＮ」等を挙げることが出来る。
【００７０】
リン酸ジルコニウム系の銀系抗菌剤〔リン酸ジルコニウム−銀系抗菌剤〕は、例えば、水熱合成により得られた結晶リン酸リチウムジルコニウム中のリチウムを酸処理により、プロトンに置換し、更にプロトンを銀イオンに置換後、乾燥し、高温で焼成して製造することが出来る。
【００７１】
リン酸ジルコニウム−銀系抗菌剤の例としては、東亞合成（株）製の「ノバロンＡＧ３００」、「ノバロンＡＧ１１００」、「ノバロンＡＧＺ３３０」、「ノバロンＡＧＴ３３０」等を挙げることが出来る。
【００７２】
ケイ酸塩系の銀系抗菌剤は、例えば、メタケイ酸アルミン酸マグネシウム（組成：ＳｉＯ2 −Ａｌ2 Ｏ3 −ＭｇＯ）に銀イオンと亜鉛イオンを水系で担持、乾燥、焼成して製造することが出来る。
【００７３】
ケイ酸塩系の銀系抗菌剤の例としては、レンゴー（株）製の「レントーバＲ」、触媒化成工業（株）製の「アイス  ＮＡＺ３２０」、「アイス  ＮＡＣ４１０」等を挙げることが出来る。
【００７４】
ウイスカ系の銀系抗菌剤の例としては、松下アムテック（株）製の「アムテクリーンＺ」、大塚化学（株）製の「バイカムＡＫ」等を挙げることが出来る。
【００７５】
その他の銀系抗菌剤としては、セラミックに銀イオンを担持させた住友大阪セメント（株）製の「ＡＭ１５」、シリカ、アルミナに銀イオンと銅イオンを担持させた（株）日鉱製の「ホロンキラーサンド」、同じく無機物に銀イオンを担持させた東レ（株）製の「コキーナ  ＡＢＤ」等を挙げることが出来る。
【００７６】
これらの銀系抗菌剤は、その使用目的、用途により、使用する銀イオンを主体とした抗菌性金属イオンの種類、組み合わせ、担持量が異なる。当該金属イオンの担持量は、特に限定されないが、一般的には０．００１〜３０重量％、より一般的には、０．０１〜１０重量％であると言われており、通常、市販されている銀系抗菌剤の当該金属イオンの担持量は、０．５〜３．０重量％であると言われている。
【００７７】
本発明に用いられる銀系抗菌剤の使用量は、要求される抗菌力によって種々に変化するものであり、特に限定されないが、通常、合成樹脂１００重量部に対して、０．０１〜５．０重量部、好ましくは、０．１〜１．５重量部使用される。その使用量が、０．０１重量部未満では、十分な抗菌性が得られず、また、５．０重量部を超えると、増量による予期した抗菌効果が得られない。
【００７８】
本発明に用いられる（ａ）成分のホウ酸としては、オルトホウ酸〔Ｈ3 ＢＯ3 〕及びメタホウ酸〔ＨＢＯ2 〕を挙げることが出来る。
【００７９】
本発明に用いられる（ａ）成分のホウ酸アンモニウムとしては、メタホウ酸アンモニウム〔（ＮＨ4 ）2 Ｏ・Ｂ2 Ｏ3 〕、四ホウ酸アンモニウム〔（ＮＨ4 ）2 Ｏ・２Ｂ2 Ｏ3 〕、五ホウ酸アンモニウム〔（ＮＨ4 ）2 Ｏ・５Ｂ2 Ｏ3 〕、八ホウ酸アンモニウム〔（ＮＨ4 ）2 Ｏ・４Ｂ2 Ｏ3 〕及びこれらの水和物等を挙げることが出来る。
【００８０】
本発明の実施例の結果からも明らかな如く、三酸化二ホウ素〔Ｂ2 Ｏ3 〕では変色防止効果が全く認められず、ホウ酸及び／又はホウ酸アンモニウムに特異的に顕著な変色防止効果が認められる。
【００８１】
本発明に用いられる（ｂ）成分の有機錫化合物としては、
式（１）
［（Ｒ1 ）2 ＳｎＸ］m                     （１）
及び式（２）
【００８２】
【化１８】
0004284455.tif 000018
〔式（１）及び（２）中、Ｒ1 は、炭素数１〜１２のアルキル基、Ｘは、−ＯＣＯＣＨ＝ＣＨＣＯＯ−、Ｙは、−ＯＣＯＣＨ＝ＣＨＣＯＯＲ2 を示す。式中、Ｒ2 は、炭素数１〜２２のアルキル基、炭素数２〜２２のアルケニル基、炭素数７〜１９のアラルキル基、炭素数６〜１８のシクロアルキル基、炭素数３〜２２のアルコキシアルキル基、炭素数２〜２２のヒドロキシアルキル基及び炭素数３〜２２のヒドロキシアルケニル基を示す。ｍは、１〜１０の整数、ｑは、０又は１の整数を示す。〕
で示される有機錫化合物を挙げることが出来る。
【００８３】
式（１）及び（２）のＲ1 は、炭素数１〜１２のアルキル基であり、その具体例としては、メチル、エチル、プロピル、ブチル、ヘキシル、オクチル、イソオクチル、２−エチルヘキシル及びラウリル等の基を挙げることが出来、好ましいものとしては、ブチル及びオクチルを挙げることが出来る。
【００８４】
Ｒ2 は、炭素数１〜２２のアルキル基、炭素数２〜２２のアルケニル基、炭素数７〜１９のアラルキル基、炭素数６〜１８のシクロアルキル基、炭素数３〜２２のアルコキシアルキル基、炭素数２〜２２のヒドロキシアルキル基及び炭素数３〜２２のヒドロキシアルケニル基である。
【００８５】
Ｒ2 が炭素数１〜２２のアルキル基の場合、直鎖状アルキル基及び分岐状アルキル基を挙げることが出来、その具体例としては、メチル、エチル、プロピル、イソプロピル、ブチル、ヘキシル、ヘプチル、オクチル、イソオクチル、２−エチルヘキシル、ノニル、デシル、ウンデシル、ドデシル、トリデシル、ヘプタデシル、オクタデシル、エイコシル及びドコシル等を挙げることが出来、好ましいものとしては、炭素数１〜８のアルキル基であり、例えば、メチル、エチル、プロピル、イソプロピル、ブチル、ヘキシル、ヘプチル、オクチル、イソオクチル及び２−エチルヘキシルを挙げることが出来る。
【００８６】
Ｒ2 が炭素数２〜２２のアルケニル基の具体例としては、ビニル、アリル、イソプロペニル、ブテニル、ペンテニル、ヘプテニル、デセニル、ドデセニル、ペンタデセニル、ヘプタデセニル、オクタデセニル、エイコセニル及びドコセニル等を挙げることが出来る。
【００８７】
Ｒ2 が炭素数７〜１９のアラルキル基の具体例としては、ベンジル、メチルベンジル、メトキシベンジル、イソプロピルベンジル、ブチルベンジル、ヘキシルベンジル、オクチルベンジル、ノニルベンジル及びトリス（ｔ−ブチル）ベンジル等を挙げることが出来、好ましいものとしては、ベンジルを挙げることが出来る。
【００８８】
Ｒ2 が炭素数６〜１８のシクロアルキル基の具体例としては、シクロヘキシル、メチルシクロヘキシル、ジメチルシクロヘキシル、エチルシクロヘキシル、ブチルシクロヘキシル、オクチルシクロヘキシル、ノニルシクロヘキシル及びトリス（ｔ−ブチル）シクロヘキシル等を挙げることが出来る。
【００８９】
Ｒ2 が炭素数３〜２２のアルコキシアルキル基の具体例としては、メトキシエチル、エトキシエチル、メトキシブチル、エトキシブチル、ブトキシエチル、ブトキシオクチル、ブトキシデシル、ブトキシヘプタデシル及びブトキシオクタデシル等を挙げることが出来る。
【００９０】
Ｒ2 が炭素数２〜２２のヒドロキシアルキル基の具体例としては、ヒドロキシエチル、ヒドロキシプロピル、ヒドロキシブチル、ヒドロキシヘキシル、ヒドロキシオクチル、ヒドロキシノニル、ヒドロキシデシル、ヒドロキシドデシル、
ヒドロキシトリデシル、ヒドロキシヘプタデシル、ヒドロキシオクタデシル、ヒドロキシエイコシル及びヒドロキシドコシル等を挙げることが出来る。
【００９１】
Ｒ2 が炭素数３〜２２のヒドロキシアルケニル基の具体例としては、ヒドロキシプロペニル、ヒドロキシブテニル、ヒドロキシヘプテニル、ヒドロキシオクテニル、ヒドロキシデセニル、ヒドロキシドデセニル、ヒドロキシペンタデセニル、ヒドロキシヘプタデセニル、ヒドロキシオクタデセニル、ヒドロキシエイコセニル及びヒドロキシドコセニル等を挙げることが出来る。
【００９２】
式（１）で示される有機錫化合物の例としては、次のものが挙げられるが、これらに限定されるものではない。
【００９３】
ジメチル錫マレエート、ジブチル錫マレエート、ジオクチル錫マレエート、ジラウリル錫マレエート及びこれらのポリマー等を挙げることが出来、好ましいものとしては、ジブチル錫マレエート、ジオクチル錫マレエート及びこれらのポリマーを挙げることが出来る。
【００９４】
式（２）で示される有機錫化合物の例としては、次のものが挙げられるが、これらに限定されるものではない。
【００９５】
ジメチル錫ビス（メチルマレエート）、ジメチル錫ビス（エチルマレエート）、ジメチル錫ビス（プロピルマレエート）、ジメチル錫ビス（イソプロピルマレエート）、ジメチル錫ビス（ブチルマレエート）、ジメチル錫ビス（ヘキシルマレエート）、ジメチル錫ビス（ヘプチルマレエート）、ジメチル錫ビス（オクチルマレエート）、ジメチル錫ビス（イソオクチルマレエート）、ジメチル錫ビス（２−エチルヘキシルマレエート）、ジメチル錫ビス（ノニルマレエート）、ジメチル錫ビス（デシルマレエート）、メチル錫ビス（ウンデシルマレエート）、ジメチル錫ビス（ドデシルマレエート）、ジメチル錫ビス（トリデシルマレエート）、ジメチル錫ビス（ヘプタデシルマレエート）、ジメチル錫ビス（オクタデシルマレエート）、ジメチル錫ビス（エイコシルマレエート）、ジメチル錫ビス（ドコシルマレエート）、ジメチル錫ビス（ビニルマレエート）、ジメチル錫ビス（アリルマレエート）、ジメチル錫ビス（イソプロペニルマレエート）、ジメチル錫ビス（ブテニルマレエート）、ジメチル錫ビス（ペンテニルマレエート）、ジメチル錫ビス（ヘプテニルマレエート）、ジメチル錫ビス（デセニルマレエート）、ジメチル錫ビス（ドデセニルマレエート）、ジメチル錫ビス（ペンタデセニルマレエート）、ジメチル錫ビス（ヘプタデセニルマレエート）、ジメチル錫ビス（オクタデセニルマレエート）、ジメチル錫ビス（エイコセニルマレエート）、ジメチル錫ビス（ドコセニルマレエート）、ジメチル錫ビス（ベンジルマレエート）、ジメチル錫ビス（メチルベンジルマレエート）、ジメチル錫ビス（メトキシベンジルマレエート）、ジメチル錫ビス（イソプロピルベンジルマレエート）、ジメチル錫ビス（ブチルベンジルマレエート）、ジメチル錫ビス（ヘキシルベンジルマレエート）、ジメチル錫ビス（オクチルベンジルマレエート）、ジメチル錫ビス（ノニルベンジルマレエート）、ジメチル錫ビス（トリス（ｔ−ブチル）ベンジルマレエート）、ジメチル錫ビス（シクロヘキシルマレエート）、ジメチル錫ビス（メチルシクロヘキシルマレエート）、ジメチル錫ビス（ジメチルシクロヘキシルマレエート）、ジメチル錫ビス（エチルシクロヘキシルマレエート）、ジメチル錫ビス（ブチルシクロヘキシルマレエート）、ジメチル錫ビス（オクチルシクロヘキシルマレエート）、ジメチル錫ビス（ノニルシクロヘキシルマレエート）、ジメチル錫ビス（トリス（ｔ−ブチル）シクロヘキシルマレエート）、ジメチル錫ビス（メトキシエチルマレエート）、ジメチル錫ビス（エトキシエチルマレエート）、ジメチル錫ビス（ブトキシエチルマレエート）、ジメチル錫ビス（メトキシブチルマレエート）、ジメチル錫ビス（エトキシブチルマレエート）、ジメチル錫ビス（ブトキシオクチルマレエート）、ジメチル錫ビス（ブトキシデシルマレエート）、ジメチル錫ビス（ブトキシヘプタデシルマレエート）、ジメチル錫ビス（ブトキシオクタデシルマレエート）、ジメチル錫ビス（ヒドロキシエチルマレエート）、ジメチル錫ビス（ヒドロキシプロピルマレエート）、ジメチル錫ビス（ヒドロキシブチルマレエート）、ジメチル錫ビス（ヒドロキシヘキシルマレエート）、ジメチル錫ビス（ヒドロキシオクチルマレエート）、ジメチル錫ビス（ヒドロキシノニルマレエート）、ジメチル錫ビス（ヒドロキシデシルマレエート）、ジメチル錫ビス（ヒドロキシドデシルマレエート）、ジメチル錫ビス（ヒドロキシトリデシルマレエート）、ジメチル錫ビス（ヒドロキシヘプタデシルマレエート）、ジメチル錫ビス（ヒドロキシオクタデシルマレエート）、ジメチル錫ビス（ヒドロキシエイコシルマレエート）、ジメチル錫ビス（ヒドロキシドコシルマレエート）、ジメチル錫ビス（ヒドロキシプロペニルマレエート）、ジメチル錫ビス（ヒドロキシブテニルマレエート）、ジメチル錫ビス（ヒドロキシヘプテニルマレエート）、ジメチル錫ビス（ヒドロキシオクテニルマレエート）、ジメチル錫ビス（ヒドロキシデセニルマレエート）、ジメチル錫ビス（ヒドロキシドデセニルマレエート）、ジメチル錫ビス（ヒドロキシペンタデセニルマレエート）、ジメチル錫ビス（ヒドロキシヘプタデセニルマレエート）、ジメチル錫ビス（ヒドロキシオクタデセニルマレエート）、ジメチル錫ビス（ヒドロキシエイコセニルマレエート）及びジメチル錫ビス（ヒドロキシドコセニルマレエート）、ジブチル錫ビス（メチルマレエート）、ジブチル錫ビス（エチルマレエート）、ジブチル錫ビス（プロピルマレエート）、ジブチル錫ビス（イソプロピルマレエート）、ジブチル錫ビス（ブチルマレエート）、ジブチル錫ビス（ヘキシルマレエート）、ジブチル錫ビス（ヘプチルマレエート）、ジブチル錫ビス（オクチルマレエート）、ジブチル錫ビス（イソオクチルマレエート）、ジブチル錫ビス（２−エチルヘキシルマレエート）、ジブチル錫ビス（ノニルマレエート）、ジブチル錫ビス（デシルマレエート）、ブチル錫ビス（ウンデシルマレエート）、ジブチル錫ビス（ドデシルマレエート）、ジブチル錫ビス（トリデシルマレエート）、ジブチル錫ビス（ヘプタデシルマレエート）、ジブチル錫ビス（オクタデシルマレエート）、ジブチル錫ビス（エイコシルマレエート）、ジブチル錫ビス（ドコシルマレエート）、ジブチル錫ビス（ビニルマレエート）、ジブチル錫ビス（アリルマレエート）、ジブチル錫ビス（イソプロペニルマレエート）、ジブチル錫ビス（ブテニルマレエート）、ジブチル錫ビス（ペンテニルマレエート）、ジブチル錫ビス（ヘプテニルマレエート）、ジブチル錫ビス（デセニルマレエート）、ジブチル錫ビス（ドデセニルマレエート）、ジブチル錫ビス（ペンタデセニルマレエート）、ジブチル錫ビス（ヘプタデセニルマレエート）、ジブチル錫ビス（オクタデセニルマレエート）、ジブチル錫ビス（エイコセニルマレエート）、ジブチル錫ビス（ドコセニルマレエート）、ジブチル錫ビス（ベンジルマレエート）、ジブチル錫ビス（メチルベンジルマレエート）、ジブチル錫ビス（メトキシベンジルマレエート）、ジブチル錫ビス（イソプロピルベンジルマレエート）、ジブチル錫ビス（ブチルベンジルマレエート）、ジブチル錫ビス（ヘキシルベンジルマレエート）、ジブチル錫ビス（オクチルベンジルマレエート）、ジブチル錫ビス（ノニルベンジルマレエート）、ジブチル錫ビス（トリス（ｔ−ブチル）ベンジルマレエート）、ジブチル錫ビス（シクロヘキシルマレエート）、ジブチル錫ビス（メチルシクロヘキシルマレエート）、ジブチル錫ビス（ジメチルシクロヘキシルマレエート）、ジブチル錫ビス（エチルシクロヘキシルマレエート）、ジブチル錫ビス（ブチルシクロヘキシルマレエート）、ジブチル錫ビス（オクチルシクロヘキシルマレエート）、ジブチル錫ビス（ノニルシクロヘキシルマレエート）、ジブチル錫ビス（トリス（ｔ−ブチル）シクロヘキシルマレエート）、ジブチル錫ビス（メトキシエチルマレエート）、ジブチル錫ビス（エトキシエチルマレエート）、ジブチル錫ビス（ブトキシエチルマレエート）、ジブチル錫ビス（メトキシブチルマレエート）、ジブチル錫ビス（エトキシブチルマレエート）、ジブチル錫ビス（ブトキシオクチルマレエート）、ジブチル錫ビス（ブトキシデシルマレエート）、ジブチル錫ビス（ブトキシヘプタデシルマレエート）、ジブチル錫ビス（ブトキシオクタデシルマレエート）、ジブチル錫ビス（ヒドロキシエチルマレエート）、ジブチル錫ビス（ヒドロキシプロピルマレエート）、ジブチル錫ビス（ヒドロキシブチルマレエート）、ジブチル錫ビス（ヒドロキシヘキシルマレエート）、ジブチル錫ビス（ヒドロキシオクチルマレエート）、ジブチル錫ビス（ヒドロキシノニルマレエート）、ジブチル錫ビス（ヒドロキシデシルマレエート）、ジブチル錫ビス（ヒドロキシドデシルマレエート）、ジブチル錫ビス（ヒドロキシトリデシルマレエート）、ジブチル錫ビス（ヒドロキシヘプタデシルマレエート）、ジブチル錫ビス（ヒドロキシオクタデシルマレエート）、ジブチル錫ビス（ヒドロキシエイコシルマレエート）、ジブチル錫ビス（ヒドロキシドコシルマレエート）、ジブチル錫ビス（ヒドロキシプロペニルマレエート）、ジブチル錫ビス（ヒドロキシブテニルマレエート）、ジブチル錫ビス（ヒドロキシヘプテニルマレエート）、ジブチル錫ビス（ヒドロキシオクテニルマレエート）、ジブチル錫ビス（ヒドロキシデセニルマレエート）、ジブチル錫ビス（ヒドロキシドデセニルマレエート）、ジブチル錫ビス（ヒドロキシペンタデセニルマレエート）、ジブチル錫ビス（ヒドロキシヘプタデセニルマレエート）、ジブチル錫ビス（ヒドロキシオクタデセニルマレエート）、ジブチル錫ビス（ヒドロキシエイコセニルマレエート）及びジブチル錫ビス（ヒドロキシドコセニルマレエート）、ジオクチル錫ビス（メチルマレエート）、ジオクチル錫ビス（エチルマレエート）、ジオクチル錫ビス（プロピルマレエート）、ジオクチル錫ビス（イソプロピルマレエート）、ジオクチル錫ビス（ブチルマレエート）、ジオクチル錫ビス（ヘキシルマレエート）、ジオクチル錫ビス（ヘプチルマレエート）、ジオクチル錫ビス（オクチルマレエート）、ジオクチル錫ビス（イソオクチルマレエート）、ジオクチル錫ビス（２−エチルヘキシルマレエート）、ジオクチル錫ビス（ノニルマレエート）、ジオクチル錫ビス（デシルマレエート）、ジオクチル錫ビス（ウンデシルマレエート）、ジオクチル錫ビス（ドデシルマレエート）、ジオクチル錫ビス（トリデシルマレエート）、ジオクチル錫ビス（ヘプタデシルマレエート）、ジオクチル錫ビス（オクタデシルマレエート）、ジオクチル錫ビス（エイコシルマレエート）、ジオクチル錫ビス（ドコシルマレエート）、ジオクチル錫ビス（ビニルマレエート）、ジオクチル錫ビス（アリルマレエート）、ジオクチル錫ビス（イソプロペニルマレエート）、ジオクチル錫ビス（ブテニルマレエート）、ジオクチル錫ビス（ペンテニルマレエート）、ジオクチル錫ビス（ヘプテニルマレエート）、ジオクチル錫ビス（デセニルマレエート）、ジオクチル錫ビス（ドデセニルマレエート）、ジオクチル錫ビス（ペンタデセニルマレエート）、ジオクチル錫ビス（ヘプタデセニルマレエート）、ジオクチル錫ビス（オクタデセニルマレエート）、ジオクチル錫ビス（エイコセニルマレエート）、ジオクチル錫ビス（ドコセニルマレエート）、ジオクチル錫ビス（ベンジルマレエート）、ジオクチル錫ビス（メチルベンジルマレエート）、ジオクチル錫ビス（メトキシベンジルマレエート）、ジオクチル錫ビス（イソプロピルベンジルマレエート）、ジオクチル錫ビス（ブチルベンジルマレエート）、ジオクチル錫ビス（ヘキシルベンジルマレエート）、ジオクチル錫ビス（オクチルベンジルマレエート）、ジオクチル錫ビス（ノニルベンジルマレエート）、ジオクチル錫ビス（トリス（ｔ−ブチル）ベンジルマレエート）、ジオクチル錫ビス（シクロヘキシルマレエート）、ジオクチル錫ビス（メチルシクロヘキシルマレエート）、ジオクチル錫ビス（ジメチルシクロヘキシルマレエート）、ジオクチル錫ビス（エチルシクロヘキシルマレエート）、ジオクチル錫ビス（ブチルシクロヘキシルマレエート）、ジオクチル錫ビス（オクチルシクロヘキシルマレエート）、ジオクチル錫ビス（ノニルシクロヘキシルマレエート）、ジオクチル錫ビス（トリス（ｔ−ブチル）シクロヘキシルマレエート）、ジオクチル錫ビス（メトキシエチルマレエート）、ジオクチル錫ビス（エトキシエチルマレエート）、ジオクチル錫ビス（ブトキシエチルマレエート）、ジオクチル錫ビス（メトキシブチルマレエート）、ジオクチル錫ビス（エトキシブチルマレエート）、ジオクチル錫ビス（ブトキシオクチルマレエート）、ジオクチル錫ビス（ブトキシデシルマレエート）、ジオクチル錫ビス（ブトキシヘプタデシルマレエート）、ジオクチル錫ビス（ブトキシオクタデシルマレエート）、ジオクチル錫ビス（ヒドロキシエチルマレエート）、ジオクチル錫ビス（ヒドロキシプロピルマレエート）、ジオクチル錫ビス（ヒドロキシブチルマレエート）、ジオクチル錫ビス（ヒドロキシヘキシルマレエート）、ジオクチル錫ビス（ヒドロキシオクチルマレエート）、ジオクチル錫ビス（ヒドロキシノニルマレエート）、ジオクチル錫ビス（ヒドロキシデシルマレエート）、ジオクチル錫ビス（ヒドロキシドデシルマレエート）、ジオクチル錫ビス（ヒドロキシトリデシルマレエート）、ジオクチル錫ビス（ヒドロキシヘプタデシルマレエート）、ジオクチル錫ビス（ヒドロキシオクタデシルマレエート）、ジオクチル錫ビス（ヒドロキシエイコシルマレエート）、ジオクチル錫ビス（ヒドロキシドコシルマレエート）、ジオクチル錫ビス（ヒドロキシプロペニルマレエート）、ジオクチル錫ビス（ヒドロキシブテニルマレエート）、ジオクチル錫ビス（ヒドロキシヘプテニルマレエート）、ジオクチル錫ビス（ヒドロキシオクテニルマレエート）、ジオクチル錫ビス（ヒドロキシデセニルマレエート）、ジオクチル錫ビス（ヒドロキシドデセニルマレエート）、ジオクチル錫ビス（ヒドロキシペンタデセニルマレエート）、ジオクチル錫ビス（ヒドロキシヘプタデセニルマレエート）、ジオクチル錫ビス（ヒドロキシオクタデセニルマレエート）、ジオクチル錫ビス（ヒドロキシエイコセニルマレエート）及びジオクチル錫ビス（ヒドロキシドコセニルマレエート）、ジラウリル錫ビス（メチルマレエート）、ジラウリル錫ビス（エチルマレエート）、ジラウリル錫ビス（イソプロピルマレエート）、ジラウリル錫ビス（ブチルマレエート）、ジラウリル錫ビス（ヘキシルマレエート）、ジラウリル錫ビス（オクチルマレエート）、ジラウリル錫ビス（イソオクチルマレエート）、ジラウリル錫ビス（２−エチルヘキシルマレエート）、ジラウリル錫ビス（ノニルマレエート）、ジラウリル錫ビス（デシルマレエート）、ジラウリル錫ビス（ドデシルマレエート）、ジラウリル錫ビス（トリデシルマレエート）、ジラウリル錫ビス（オクタデシルマレエート）、ジラウリル錫ビス（２−プロペニルマレエート）、ジラウリル錫ビス（オクタデセニルマレエート）、ジラウリル錫ビス（ベンジルマレエート）、ジラウリル錫ビス（メチルベンジルマレエート）、ジラウリル錫ビス（シクロヘキシルマレエート）、ジラウリル錫ビス（メトキシブチルマレエート）、ジラウリル錫ビス（ヒドロキシドデシルマレエート）、ビス（ジメチル錫メチルマレエート）マレエート、ビス（ジメチル錫エチルマレエート）マレエート、ビス（ジメチル錫イソプロピルマレエート）マレエ−ト、ビス（ジメチル錫ブチルマレエート）マレエート、ビス（ジメチル錫ヘキシルマレエート）マレエート、ビス（ジメチル錫オクチルマレエート）マレエート、ビス（ジメチル錫イソオクチルマレエート）マレエート、ビス（ジメチル錫−２−エチルヘキシルマレエート）マレエート、ビス（ジメチル錫ノニルマレエート）マレエート、ビス（ジメチル錫デシルマレエート）マレエート、ビス（ジメチル錫ドデシルマレエート）マレエート、ビス（ジメチル錫トリデシルマレエート）マレエート、ビス（ジメチル錫オクタデシルマレエート）マレエート、ビス（ジメチル錫−２−プロペニルマレエート）マレエート、ビス（ジメチル錫オクタデセニルマレエート）マレエート、ビス（ジメチル錫ベンジルマレエート）マレエート、ビス（ジメチル錫メチルベンジルマレエート）マレエート、ビス（ジメチル錫シクロヘキシルマレエート）マレエート、ビス（ジメチル錫メトキシブチルマレエート）マレエート、ビス（ジメチル錫ヒドロキシドデシルマレエート）マレエート、ビス（ジブチル錫メチルマレエート）マレエート、ビス（ジブチル錫エチルマレエート）マレエート、ビス（ジブチル錫イソプロピルマレエート）マレエート、ビス（ジブチル錫ブチルマレエート）マレエート、ビス（ジブチル錫ヘキシルマレエート）マレエート、ビス（ジブチル錫オクチルマレエート）マレエート、ビス（ジブチル錫イソオクチルマレエート）マレエート、ビス（ジブチル錫−２−エチルヘキシルマレエート）マレエート、ビス（ジブチル錫ノニルマレエート）マレエート、ビス（ジブチル錫デシルマレエート）マレエート、ビス（ジブチル錫ドデシルマレエート）マレエート、ビス（ジブチル錫トリデシルマレエート）マレエート、ビス（ジブチル錫オクタデシルマレエート）マレエート、ビス（ジブチル錫ドコシルマレエート）マレエート、ビス（ジブチル錫−２−プロペニルマレエート）マレエート、ビス（ジブチル錫オクタデセニルマレエート）マレエート、ビス（ジブチル錫ベンジルマレエート）マレエート、ビス（ジブチル錫メチルベンジルマレエート）マレエート、ビス（ジブチル錫シクロヘキシルマレエート）マレエート、ビス（ジブチル錫メトキシブチルマレエート）マレエート、ビス（ジブチル錫ヒドロキシオクタデシルマレエート）マレエート、ビス（ジブチル錫オクタデセニルマレエート）マレエート、ビス（ジオクチル錫メチルマレエート）マレエート、ビス（ジオクチル錫エチルマレエート）マレエート、ビス（ジオクチル錫イソプロピルマレエート）マレエート、ビス（ジオクチル錫ブチルマレエート）マレエート、ビス（ジオクチル錫ヘキシルマレエート）マレエート、ビス（ジオクチル錫オクチルマレエート）マレエート、ビス（ジオクチル錫イソオクチルマレエート）マレエート、ビス（ジオクチル錫−２−エチルヘキシルマレエート）マレエート、ビス（ジオクチル錫ノニルマレエート）マレエート、ビス（ジオクチル錫デシルマレエート）マレエート、ビス（ジオクチル錫ドデシルマレエート）マレエート、ビス（ジオクチル錫トリデシルマレエート）マレエート、ビス（ジオクチル錫オクタデシルマレエート）マレエート、ビス（ジオクチル錫ドコシルマレエート）マレエート、ビス（ジオクチル錫−２−プロペニルマレエート）マレエート、ビス（ジオクチル錫オクタデセニルマレエート）マレエート、ビス（ジオクチル錫ベンジルマレエート）マレエート、ビス（ジオクチル錫メチルベンジルマレエート）マレエート、ビス（ジオクチル錫シクロヘキシルマレエート）マレエート、ビス（ジオクチル錫メトキシブチルマレエート）マレエート、ビス（ジオクチル錫ヒドロキシドデシルマレエート）マレエート、ビス（ジオクチル錫ヒドロキシドコシルマレエート）マレエート、ビス（ジオクチル錫ヒドロキシドコセニルマレエート）マレエート、ビス（ジラウリル錫メチルマレエート）マレエート、ビス（ジラウリル錫エチルマレエート）マレエート、ビス（ジラウリル錫イソプロピルマレエート）マレエート、ビス（ジラウリル錫ブチルマレエート）マレエート、ビス（ジラウリル錫ヘキシルマレエート）マレエート、ビス（ジラウリル錫オクチルマレエート）マレエート、ビス（ジラウリル錫イソオクチルマレエート）マレエート、ビス（ジラウリル錫−２−エチルヘキシルマレエート）マレエート、ビス（ジラウリル錫ノニルマレエート）マレエート、ビス（ジラウリル錫デシルマレエート）マレエート、ビス（ジラウリル錫ドデシルマレエート）マレエート、ビス（ジラウリル錫トリデシルマレエート）マレエート、ビス（ジラウリル錫オクタデシルマレエート）マレエート、ビス（ジラウリル錫オクタデセニルマレエート）マレエート、ビス（ジラウリル錫ベンジルマレエート）マレエート、ビス（ジラウリル錫メチルベンジルマレエート）マレエート、ビス（ジラウリル錫シクロヘキシルマレエート）マレエート、ビス（ジラウリル錫メトキシブチルマレエート）マレエート、ビス（ジラウリル錫ヒドロキシドデシルマレエート）マレエート等を挙げることが出来、好ましいものとしては、ジブチル錫ビス（メチルマレエート）、ジブチル錫ビス（エチルマレエート）、ジブチル錫ビス（イソプロピルマレエート）、ジブチル錫ビス（ブチルマレエート）、ジブチル錫ビス（ヘキシルマレエート）、ジブチル錫ビス（オクチルマレエート）、ジブチル錫ビス（イソオクチルマレエート）、ジブチル錫ビス（２−エチルヘキシルマレエート）、ジブチル錫ビス（ベンジルマレエート）、ジオチクル錫ビス（メチルマレエート）、ジオクチル錫ビス（エチルマレエート）、ジオクチル錫ビス（イソプロピルマレエート）、ジオクチル錫ビス（ブチルマレエート）、ジオクチル錫ビス（ヘキシルマレエート）、ジオクチル錫ビス（オクチルマレエート）、ジオクチル錫ビス（イソオクチルマレエート）、ジオクチル錫ビス（２−エチルヘキシルマレエート）、ジオクチル錫ビス（ベンジルマレエート）、ビス（ジブチル錫メチルマレエート）マレエ−ト、ビス（ジブチル錫エチルマレエート）マレエート、ビス（ジブチル錫イソプロピルマレエート）マレエート、ビス（ジブチル錫ブチルマレエート）マレエート、ビス（ジブチル錫ヘキシルマレエート）マレエート、ビス（ジブチル錫オクチルマレエート）マレエート、ビス（ジブチル錫イソオクチルマレエート）マレエート、ビス（ジブチル錫−２−エチルヘキシルマレエート）マレエート、ビス（ジブチル錫ベンジルマレエート）マレエート、ビス（ジオクチル錫メチルマレエート）マレエート、ビス（ジオクチル錫エチルマレエート）マレエート、ビス（ジオクチル錫イソプロピルマレエート）マレエート、ビス（ジオクチル錫ブチルマレエート）マレエート、ビス（ジオクチル錫ヘキシルマレエート）マレエート、ビス（ジオクチル錫オクチルマレエート）マレエート、ビス（ジオクチル錫イソオクチルマレエート）マレエート、ビス（ジオクチル錫−２−エチルヘキシルマレエート）マレエート及びビス（ジオクチル錫ベンジルマレエート）マレエートを挙げることが出来る。
【００９６】
本発明に用いられる（ａ）成分のホウ酸及び／又はホウ酸アンモニウムの添加量は、合成樹脂１００重量部に、０．００１〜５．０重量部であり、好ましくは、０．０１〜２．０重量部である。前記（ａ）成分の添加量が０．００１重量部未満では、顕著な変色防止効果が得られず、５．０重量部を超えると、増量による予期した変色防止効果が得られない。
【００９７】
本発明に用いられる（ａ）成分のホウ酸及びホウ酸アンモニウムは、それぞれ単独で添加、若しくは併用して添加することができる。併用して添加する場合の併用割合については、任意の割合でよく、併用による変色防止効果は何ら変りがない。
【００９８】
また、本発明に用いられる（ａ）成分のホウ酸及び／又はホウ酸アンモニウム並びに（ｂ）成分の有機錫化合物の少なくとも一種の添加量は、合成樹脂１００重量部に、０．００１〜５．０重量部であり、好ましくは、０．０１〜２．０重量部である。
【００９９】
尚、（ａ）成分並びに（ｂ）成分の添加量が０．００１重量部未満では、顕著な変色防止効果が得られず、５．０重量部を超えると、増量による予期した顕著な変色防止効果が得られない。
【０１００】
（ａ）成分並びに（ｂ）成分の併用割合については、（ａ）成分対（ｂ）成分が９９対１重量％〜３０対７０重量％であり、好ましくは、９５対５重量％〜５０対５０重量％である。
【０１０１】
尚、（ａ）成分の添加量が９９重量％を超えると、変色防止の併用効果が認められず、３０重量％未満では、変色防止効果が低下する。
【０１０２】
本発明の難燃抗菌性樹脂組成物に、ガラス繊維、炭素繊維、無機物等の充填剤を添加しても変色防止効果は何ら影響を受けない。
【０１０３】
本発明の難燃抗菌性樹脂組成物は、カレンダーロール、押出機、バンバリーミキサー、ニーダー等を用いて各成分を混練りすることにより得られる。また、混練りする際に、各成分を一括して混練りしても、別々に分けて添加し混練りしてもよい。
【０１０４】
本発明の実施に当たっては、以下の実施態様を挙げることが出来る。
（１）合成樹脂１００重量部、ブロム系難燃剤１〜５０重量部及び銀系抗菌剤０．０１〜５．０重量部からなる難燃抗菌性樹脂に、
（ａ）成分  ホウ酸及び／又はホウ酸アンモニウム０．００１〜５．０重量部
を添加してなる難燃抗菌性樹脂組成物。
（２）合成樹脂１００重量部、ブロム系難燃剤１〜５０重量部及び銀系抗菌剤０．０１〜５．０重量部からなる難燃抗菌性樹脂に、
（ａ）成分  ホウ酸０．００１〜５．０重量部
を添加してなる難燃抗菌性樹脂組成物。
（３）合成樹脂１００重量部、ブロム系難燃剤１〜５０重量部及び銀系抗菌剤０．０１〜５．０重量部からなる難燃抗菌性樹脂に、
（ａ）成分  ホウ酸アンモニウム０．００１〜５．０重量部
を添加してなる難燃抗菌性樹脂組成物。
（４）熱可塑性樹脂１００重量部、ブロム系難燃剤３〜３０重量部及び銀系抗菌剤０．１〜１．５重量部からなる難燃抗菌性樹脂に、
（ａ）成分  ホウ酸及び／又はホウ酸アンモニウム０．０１〜２．０重量部
を添加してなる難燃抗菌性樹脂組成物。
（５）スチレン系樹脂１００重量部、ブロム系難燃剤３〜３０重量部及び銀系抗菌剤０．１〜１．５重量部からなる難燃抗菌性樹脂に、
（ａ）成分  ホウ酸及び／又はホウ酸アンモニウム０．０１〜２．０重量部
を添加してなる難燃抗菌性樹脂組成物。
（６）スチレン系樹脂１００重量部、ブロム系難燃剤３〜３０重量部及び銀系抗菌剤０．１〜１．５重量部からなる難燃抗菌性樹脂に、
（ａ）成分  ホウ酸０．０１〜２．０重量部
を添加してなる難燃抗菌性樹脂組成物。
（７）スチレン系樹脂１００重量部、ブロム系難燃剤３〜３０重量部及び銀系抗菌剤０．１〜１．５重量部からなる難燃抗菌性樹脂に、
（ａ）成分  ホウ酸アンモニウム０．０１〜２．０重量部
を添加してなる難燃抗菌性樹脂組成物。
（８）スチレン系樹脂１００重量部、ブロム系難燃剤１〜５０重量部及びリン酸ジルコニウム−銀系抗菌剤０．０１〜５．０重量部からなる難燃抗菌性樹脂に、
（ａ）成分  ホウ酸及び／又はホウ酸アンモニウム０．００１〜５．０重量部
を添加してなる難燃抗菌性樹脂組成物。
（９）スチレン系樹脂１００重量部、ブロム系難燃剤１〜５０重量部及びリン酸ジルコニウム−銀系抗菌剤０．０１〜５．０重量部からなる難燃抗菌性樹脂に、
（ａ）成分  ホウ酸０．００１〜５．０重量部
を添加してなる難燃抗菌性樹脂組成物。
（１０）スチレン系樹脂１００重量部、ブロム系難燃剤１〜５０重量部及びリン酸ジルコニウム−銀系抗菌剤０．０１〜５．０重量部からなる難燃抗菌性樹脂に、（ａ）成分  ホウ酸アンモニウム０．００１〜５．０重量部
を添加してなる難燃抗菌性樹脂組成物。
（１１）スチレン系樹脂１００重量部、ブロム系難燃剤３〜３０重量部及びリン酸ジルコニウム−銀系抗菌剤０．１〜１．５重量部からなる難燃抗菌性樹脂に、
（ａ）成分  ホウ酸及び／又はホウ酸アンモニウム０．０１〜２．０重量部
を添加してなる難燃抗菌性樹脂組成物。
（１２）スチレン系樹脂１００重量部、ブロム系難燃剤３〜３０重量部及びリン酸ジルコニウム−銀系抗菌剤０．１〜１．５重量部からなる難燃抗菌性樹脂に、
（ａ）成分  ホウ酸０．０１〜２．０重量部
を添加してなる難燃抗菌性樹脂組成物。
（１３）スチレン系樹脂１００重量部、ブロム系難燃剤３〜３０重量部及びリン酸ジルコニウム−銀系抗菌剤０．１〜１．５重量部からなる難燃抗菌性樹脂に、
（ａ）成分  ホウ酸アンモニウム０．０１〜２．０重量部
を添加してなる難燃抗菌性樹脂組成物。
（１４）合成樹脂１００重量部、ブロム系難燃剤１〜５０重量部及び銀系抗菌剤０．０１〜５．０重量部からなる難燃抗菌性樹脂に、
（ａ）成分  ホウ酸及び／又はホウ酸アンモニウム
並びに
（ｂ）成分  式（１）
［（Ｒ1 ）2 ＳｎＸ］m                     （１）
及び式（２）
【０１０５】
【化１９】
0004284455.tif 000019
〔式（１）及び（２）中、Ｒ1 は、炭素数１〜１２のアルキル基、Ｘは、−ＯＯＣＣＨ＝ＣＨＣＯＯ−、Ｙは、−ＯＯＣＣＨ＝ＣＨＣＯＯＲ2 を示す。式中、Ｒ2 は、炭素数１〜２２のアルキル基、炭素数２〜２２のアルケニル基、炭素数７〜１９のアラルキル基、炭素数６〜１８のシクロアルキル基、炭素数３〜２２のアルコキシアルキル基、炭素数２〜２２のヒドロキシアルキル基及び炭素数３〜２２のヒドロキシアルケニル基を示す。ｍは、１〜１０の整数、ｑは０又は１の整数を示す。〕
で示される有機錫化合物の少なくとも１種を０．００１〜５．０重量部
を添加してなる難燃抗菌性樹脂組成物。
（１５）合成樹脂１００重量部、ブロム系難燃剤１〜５０重量部及び銀系抗菌剤０．０１〜５．０重量部からなる難燃抗菌性樹脂に、
（ａ）成分  ホウ酸
並びに
（ｂ）成分  式（１）
［（Ｒ1 ）2 ＳｎＸ］m                     （１）
及び式（２）
【０１０６】
【化２０】
0004284455.tif 000020
〔式（１）及び（２）中、Ｒ1 は、炭素数１〜１２のアルキル基、Ｘは、−ＯＯＣＣＨ＝ＣＨＣＯＯ−、Ｙは、−ＯＯＣＣＨ＝ＣＨＣＯＯＲ2 を示す。式中、Ｒ2 は、炭素数１〜２２のアルキル基、炭素数２〜２２のアルケニル基、炭素数７〜１９のアラルキル基、炭素数６〜１８のシクロアルキル基、炭素数３〜２２のアルコキシアルキル基、炭素数２〜２２のヒドロキシアルキル基及び炭素数３〜２２のヒドロキシアルケニル基を示す。ｍは、１〜１０の整数、ｑは０又は１の整数を示す。〕
で示される有機錫化合物の少なくとも１種を０．００１〜５．０重量部
を添加してなる難燃抗菌性樹脂組成物。
（１６）合成樹脂１００重量部、ブロム系難燃剤１〜５０重量部及び銀系抗菌剤０．０１〜５．０重量部からなる難燃抗菌性樹脂に、
（ａ）成分  ホウ酸アンモニウム
並びに
（ｂ）成分  式（１）
［（Ｒ1 ）2 ＳｎＸ］m                     （１）
及び式（２）
【０１０７】
【化２１】
0004284455.tif 000021
〔式（１）及び（２）中、Ｒ1 は、炭素数１〜１２のアルキル基、Ｘは、−ＯＯＣＣＨ＝ＣＨＣＯＯ−、Ｙは、−ＯＯＣＣＨ＝ＣＨＣＯＯＲ2 を示す。式中、Ｒ2 は、炭素数１〜２２のアルキル基、炭素数２〜２２のアルケニル基、炭素数７〜１９のアラルキル基、炭素数６〜１８のシクロアルキル基、炭素数３〜２２のアルコキシアルキル基、炭素数２〜２２のヒドロキシアルキル基及び炭素数３〜２２のヒドロキシアルケニル基を示す。ｍは、１〜１０の整数、ｑは０又は１の整数を示す。〕
で示される有機錫化合物の少なくとも１種を０．００１〜５．０重量部
を添加してなる難燃抗菌性樹脂組成物。
（１７）熱可塑性樹脂１００重量部、ブロム系難燃剤３〜３０重量部及び銀系抗菌剤０．１〜１．５重量部からなる難燃抗菌性樹脂に、
（ａ）成分  ホウ酸及び／又はホウ酸アンモニウム
並びに
（ｂ）成分  式（１）
［（Ｒ1 ）2 ＳｎＸ］m                     （１）
及び式（２）
【０１０８】
【化２２】
0004284455.tif 000022
〔式（１）及び（２）中、Ｒ1 は、炭素数１〜１２のアルキル基、Ｘは、−ＯＯＣＣＨ＝ＣＨＣＯＯ−、Ｙは、−ＯＯＣＣＨ＝ＣＨＣＯＯＲ2 を示す。式中、Ｒ2 は、炭素数１〜２２のアルキル基、炭素数２〜２２のアルケニル基、炭素数７〜１９のアラルキル基、炭素数６〜１８のシクロアルキル基、炭素数３〜２２のアルコキシアルキル基、炭素数２〜２２のヒドロキシアルキル基及び炭素数３〜２２のヒドロキシアルケニル基を示す。ｍは、１〜１０の整数、ｑは０又は１の整数を示す。〕
で示される有機錫化合物の少なくとも１種を０．０１〜２．０重量部
を添加してなる難燃抗菌性樹脂組成物。
（１８）スチレン系樹脂１００重量部、ブロム系難燃剤３〜３０重量部及び銀系抗菌剤０．１〜１．５重量部からなる難燃抗菌性樹脂に、
（ａ）成分  ホウ酸及び／又はホウ酸アンモニウム
並びに
（ｂ）成分  式（１）
［（Ｒ1 ）2 ＳｎＸ］m                     （１）
〔式（１）中、Ｒ1 は、炭素数１〜１２のアルキル基、Ｘは、−ＯＯＣＣＨ＝ＣＨＣＯＯ−を示す。ｍは、１〜１０の整数を示す。〕
で示される有機錫化合物を０．０１〜２．０重量部
を添加してなる難燃抗菌性樹脂組成物。
（１９）スチレン系樹脂１００重量部、ブロム系難燃剤３〜３０重量部及び銀系抗菌剤０．１〜１．５重量部からなる難燃抗菌性樹脂に、
（ａ）成分  ホウ酸
並びに
（ｂ）成分  式（１）
［（Ｒ1 ）2 ＳｎＸ］m                     （１）
〔式（１）中、Ｒ1 は、炭素数１〜１２のアルキル基、Ｘは、−ＯＯＣＣＨ＝ＣＨＣＯＯ−を示す。ｍは、１〜１０の整数を示す。〕
で示される有機錫化合物を０．０１〜２．０重量部
を添加してなる難燃抗菌性樹脂組成物。
（２０）スチレン系樹脂１００重量部、ブロム系難燃剤３〜３０重量部及び銀系抗菌剤０．１〜１．５重量部からなる難燃抗菌性樹脂に、
（ａ）成分  ホウ酸アンモニウム
並びに
（ｂ）成分  式（１）
［（Ｒ1 ）2 ＳｎＸ］m                     （１）
〔式（１）中、Ｒ1 は、炭素数１〜１２のアルキル基、Ｘは、−ＯＯＣＣＨ＝ＣＨＣＯＯ−を示す。ｍは、１〜１０の整数を示す。〕
で示される有機錫化合物を０．０１〜２．０重量部
を添加してなる難燃抗菌性樹脂組成物。
（２１）スチレン系樹脂１００重量部、ブロム系難燃剤１〜５０重量部及びリン酸ジルコニウム−銀系抗菌剤０．０１〜５．０重量部からなる難燃抗菌性樹脂に、（ａ）成分  ホウ酸及び／又はホウ酸アンモニウム
並びに
（ｂ）成分  式（１）
［（Ｒ1 ）2 ＳｎＸ］m                     （１）
及び式（２）
【０１０９】
【化２３】
0004284455.tif 000023
〔式（１）及び（２）中、Ｒ1 は、炭素数１〜１２のアルキル基、Ｘは、−ＯＯＣＣＨ＝ＣＨＣＯＯ−、Ｙは、−ＯＯＣＣＨ＝ＣＨＣＯＯＲ2 を示す。式中、Ｒ2 は、炭素数１〜２２のアルキル基、炭素数２〜２２のアルケニル基、炭素数７〜１９のアラルキル基、炭素数６〜１８のシクロアルキル基、炭素数３〜２２のアルコキシアルキル基、炭素数２〜２２のヒドロキシアルキル基及び炭素数３〜２２のヒドロキシアルケニル基を示す。ｍは、１〜１０の整数、ｑは０又は１の整数を示す。〕
で示される有機錫化合物の少なくとも１種を０．００１〜５．０重量部
を添加してなる難燃抗菌性樹脂組成物。
（２２）スチレン系樹脂１００重量部、ブロム系難燃剤１〜５０重量部及びリン酸ジルコニウム−銀系抗菌剤０．０１〜５．０重量部からなる難燃抗菌性樹脂に、（ａ）成分  ホウ酸
並びに
（ｂ）成分  式（１）
［（Ｒ1 ）2 ＳｎＸ］m                     （１）
及び式（２）
【０１１０】
【化２４】
0004284455.tif 000024
〔式（１）及び（２）中、Ｒ1 は、炭素数１〜１２のアルキル基、Ｘは、−ＯＯＣＣＨ＝ＣＨＣＯＯ−、Ｙは、−ＯＯＣＣＨ＝ＣＨＣＯＯＲ2 を示す。式中、Ｒ2 は、炭素数１〜２２のアルキル基、炭素数２〜２２のアルケニル基、炭素数７〜１９のアラルキル基、炭素数６〜１８のシクロアルキル基、炭素数３〜２２のアルコキシアルキル基、炭素数２〜２２のヒドロキシアルキル基及び炭素数３〜２２のヒドロキシアルケニル基を示す。ｍは、１〜１０の整数、ｑは０又は１の整数を示す。〕
で示される有機錫化合物の少なくとも１種を０．００１〜５．０重量部
を添加してなる難燃抗菌性樹脂組成物。
（２３）スチレン系樹脂１００重量部、ブロム系難燃剤１〜５０重量部及びリン酸ジルコニウム−銀系抗菌剤０．０１〜５．０重量部からなる難燃抗菌性樹脂に、（ａ）成分  ホウ酸アンモニウム
並びに
（ｂ）成分  式（１）
［（Ｒ1 ）2 ＳｎＸ］m                     （１）
及び式（２）
【０１１１】
【化２５】
0004284455.tif 000025
〔式（１）及び（２）中、Ｒ1 は、炭素数１〜１２のアルキル基、Ｘは、−ＯＯＣＣＨ＝ＣＨＣＯＯ−、Ｙは、−ＯＯＣＣＨ＝ＣＨＣＯＯＲ2 を示す。式中、Ｒ2 は、炭素数１〜２２のアルキル基、炭素数２〜２２のアルケニル基、炭素数７〜１９のアラルキル基、炭素数６〜１８のシクロアルキル基、炭素数３〜２２のアルコキシアルキル基、炭素数２〜２２のヒドロキシアルキル基及び炭素数３〜２２のヒドロキシアルケニル基を示す。ｍは、１〜１０の整数、ｑは０又は１の整数を示す。〕
で示される有機錫化合物の少なくとも１種を０．００１〜５．０重量部
を添加してなる難燃抗菌性樹脂組成物。
（２４）スチレン系樹脂１００重量部、ブロム系難燃剤３〜３０重量部及びリン酸ジルコニウム−銀系抗菌剤０．１〜１．５重量部からなる難燃抗菌性樹脂に、
（ａ）成分  ホウ酸及び／又はホウ酸アンモニウム
並びに
（ｂ）成分  式（１）
［（Ｒ1 ）2 ＳｎＸ］m                     （１）
〔式（１）中、Ｒ1 は、炭素数１〜１２のアルキル基、Ｘは、−ＯＯＣＣＨ＝ＣＨＣＯＯ−を示す。ｍは、１〜１０の整数を示す。〕
で示される有機錫化合物を０．０１〜２．０重量部
を添加してなる難燃抗菌性樹脂組成物。
（２５）スチレン系樹脂１００重量部、ブロム系難燃剤３〜３０重量部及びリン酸ジルコニウム−銀系抗菌剤０．１〜１．５重量部からなる難燃抗菌性樹脂に、
（ａ）成分  ホウ酸
並びに
（ｂ）成分  式（１）
［（Ｒ1 ）2 ＳｎＸ］m                     （１）
〔式（１）中、Ｒ1 は、炭素数１〜１２のアルキル基、Ｘは、−ＯＯＣＣＨ＝ＣＨＣＯＯ−を示す。ｍは、１〜１０の整数を示す。〕
で示される有機錫化合物を０．０１〜２．０重量部
を添加してなる難燃抗菌性樹脂組成物。
（２６）スチレン系樹脂１００重量部、ブロム系難燃剤３〜３０重量部及びリン酸ジルコニウム−銀系抗菌剤０．１〜１．５重量部からなる難燃抗菌性樹脂に、
（ａ）成分  ホウ酸アンモニウム
並びに
（ｂ）成分  式（１）
［（Ｒ1 ）2 ＳｎＸ］m                     （１）
〔式（１）中、Ｒ1 は、炭素数１〜１２のアルキル基、Ｘは、−ＯＯＣＣＨ＝ＣＨＣＯＯ−を示す。ｍは、１〜１０の整数を示す。〕
で示される有機錫化合物を０．０１〜２．０重量部
を添加してなる難燃抗菌性樹脂組成物。
【０１１２】
【発明の実施の態様】
本発明の好ましい実施の形態としては、前記の実施態様（４）〜（１３）、（１７）〜（２６）が挙げられ、更に好ましい実施の形態としては、実施態様（５）〜（７）、（１１）〜（１３）、（１８）〜（２０）、（２４）〜（２６）が挙げられ、最も好ましい実施の形態としては、実施態様（１１）〜（１３）、（２４）〜（２６）が挙げられる。
【０１１３】
【実施例】
以下、実施例によって本発明を具体的に説明するが、当該発明はこれらによって限定されるものではない。これらの実施例において、部とは重量部を意味する。
【０１１４】
〔本発明に用いられる（ａ）成分のホウ酸及びホウ酸アンモニウム〕
Ａ−１  ：オルトホウ酸〔Ｈ3 ＢＯ3 〕
Ａ−２  ：メタホウ酸〔ＨＢＯ2 〕
Ａ−３  ：メタホウ酸アンモニウム２．５水和物〔（ＮＨ4 ）2 Ｏ・Ｂ2 Ｏ3 ・２．５Ｈ2 Ｏ〕
Ａ−４  ：四ホウ酸アンモニウム４水和物〔（ＮＨ4 ）2 Ｏ・２Ｂ2 Ｏ3 ・４Ｈ2 Ｏ〕
Ａ−５  ：五ホウ酸アンモニウム８水和物〔（ＮＨ4 ）2 Ｏ・５Ｂ2 Ｏ3 ・８Ｈ2 Ｏ〕
〔本発明に用いられる（ｂ）成分の有機錫化合物〕
Ｂ−１  ：ジブチル錫マレエート
Ｂ−２  ：ジオクチル錫マレエート
Ｂ−３  ：ジラウリル錫マレエート
Ｂ−４  ：ジブチル錫ビス（メチルマレエート）
Ｂ−５  ：ジブチル錫ビス（２−エチルヘキシルマレエート）
Ｂ−６  ：ジオクチル錫ビス（ブチルマレエート）
Ｂ−７  ：ジオクチル錫ビス（ベンジルマレエート）
Ｂ−８  ：ビス（ジブチル錫ブチルマレエート）マレエート
Ｂ−９  ：ビス（ジブチル錫ベンジルマレエート）マレエート
Ｂ−１０：ビス（ジオクチル錫エチルマレエート）マレエート
Ｂ−１１：ビス（ジオクチル錫−２−エチルヘキシルマレエート）マレエート
〔本発明以外の添加剤〕
Ｃ−１  ：三酸化二ホウ素
Ｃ−２  ：ホウ酸ナトリウム
Ｃ−３  ：ホウ酸カルシウム
Ｃ−４  ：ホウ酸バリウム
Ｃ−５  ：ホウ酸亜鉛
Ｃ−６  ：ホウ酸アルミニウム
Ｃ−７  ：塩化マグネシウム
Ｃ−８  ：塩化カルシウム
Ｃ−９  ：塩化亜鉛
Ｃ−１０：塩化アルミニウム
Ｃ−１１：水酸化マグネシウム
Ｃ−１２：水酸化カルシウム
Ｃ−１３：水酸化亜鉛
Ｃ−１４：水酸化アルミニウム
Ｃ−１５：炭酸カルシウム
Ｃ−１６：炭酸亜鉛
Ｃ−１７：酸化マグネシウム
Ｃ−１８：酸化カルシウム
Ｃ−１９：酸化亜鉛
Ｃ−２０：酸化アルミニウム
Ｃ−２１：酸化ケイ素
Ｃ−２２：ジブチル錫ビス（イソオクチルチオグリコレート）
Ｃ−２３：ジブチル錫−３−メルカプトプロピオネート
Ｃ−２４：４Ａ型ゼオライト〔Ｎａ2 Ｏ・Ａｌ2 Ｏ3 ・２ＳｉＯ2 ・４．５Ｈ2 Ｏ〕
Ｃ−２５：ＤＨＴ−４Ａ−２〔協和化学工業（株）製  ハイドロタルサイト類化合物〕
Ｃ−２６：アルカマイザー４−２〔協和化学工業（株）製  ハイドロタルサイト類化合物〕
〔実施例１〕
ＡＢＳ樹脂〔東レ（株）製  トヨラック１００〕１００部、テトラブロムビスフェノールＡ〔帝人化成（株）製  ファイヤガード２０００〕１０部、リン酸ジルコニウム−銀系抗菌剤〔東亞合成（株）製  ノバロンＡＧＺ３３０〕１．０部、ポリエチレンワックス〔三井石油化学工業（株）製  ＨＩ−ＷＡＸ  ４００ＰＦ〕０．５部に、表１乃至表１２に示す添加剤を添加した配合物を１５５℃に調節した８インチ試験ロールで３分間混練りし、厚さ０．６ｍｍのシートを作製した。得られたシートを裁断し８枚重ね、２２０℃乃至２４０℃、５ｋｇ／ｃｍ2 でプレスを行い、試料の変色状態を観察した。その結果を表１乃至表１２に示す。
【０１１５】
尚、プレス板の変色状態は、次の基準で評価した。
【０１１６】
１．淡黄色  ２．肌色又は黄色    ３．茶色又は灰色
４．茶褐色又は灰褐色
また、プレス前のシート（原片）は、すべて淡黄色である。
【０１１７】
【表１】
0004284455.tif 000026
【０１１８】
【表２】
0004284455.tif 000027
【０１１９】
【表３】
0004284455.tif 000028
【０１２０】
【表４】
0004284455.tif 000029
【０１２１】
【表５】
0004284455.tif 000030
【０１２２】
【表６】
0004284455.tif 000031
【０１２３】
【表７】
0004284455.tif 000032
【０１２４】
【表８】
0004284455.tif 000033
【０１２５】
【表９】
0004284455.tif 000034
【０１２６】
【表１０】
0004284455.tif 000035
【０１２７】
【表１１】
0004284455.tif 000036
【０１２８】
【表１２】
0004284455.tif 000037
試料番号１〜１１７は実施例、同番号１１８〜１７１は比較例である。表１乃至表１２の結果を比較すれば明らかな如く、本発明の難燃抗菌性樹脂組成物は、成形、加工時の熱変色防止効果が極めて優れていることがわかる。尚、試料番号４０〜１１７の如く、（ａ）成分と（ｂ）成分とを併用添加すると、同番号１〜３９のような（ａ）成分のみを添加した場合に比べて、熱変色防止効果が一段と優れていることがわかる。また、同番号１１８〜１２１の如く、（ａ）成分の添加量が本発明の添加量より少ない場合、同番号１２６及び１２７の如く、（ａ）成分並びに（ｂ）成分の併用添加量が本発明の添加量より少ない場合、同番号１２２〜１２５の如く、（ａ）成分の添加量が本発明の添加量より多い場合、同番号１２８及び１２９の如く、（ａ）成分並びに（ｂ）成分の併用添加量が本発明の添加量より多い場合、同番号１３０〜１４１の如く、（ａ）成分と（ｂ）成分との併用割合が本発明の併用割合をはずれている場合、同番号１４２〜１４４の如く、（ｂ）成分のみを添加する場合、同番号１４５〜１７０の如く、本発明以外の添加剤を添加する場合並びに同番号１７１の如く、添加剤を添加しない場合は、いずれも十分な熱変色防止効果が得られない。
〔実施例２〕
ＡＢＳ樹脂〔三菱化学（株）製  タフレックス４１０ＥＢ〕１００部、ブロム化ビスフェノールＡ系エポキシ樹脂〔大日本インキ化学工業（株）製  プラサームＥＣ−２０〕２０部、銀系抗菌剤〔品川燃料（株）製  ゼオミックＸＡＷ１０Ｄ〕０．５部、ポリエチレンワックス〔三井石油化学工業（株）製  ＨＩ−ＷＡＸ  ４００ＰＦ〕０．５部に、表１３乃至表１６に示す添加剤を添加した配合物を１６０℃に調節した８インチ試験ロールで３分間混練りし、厚さ０．６ｍｍのシートを作製した。得られたシートを裁断し８枚重ね、２４０℃及び２５０℃、５ｋｇ／ｃｍ2 でプレスを行い、試料の変色状態を観察した。その結果を表１３乃至表１６に示す。
【０１２９】
尚、プレス板の変色状態は、次の基準で評価した。
【０１３０】
１．白色〜淡黄色  ２．肌色又は黄色    ３．黄褐色  ４．淡灰色
また、プレス前のシート（原片）は、すべて白色〜淡黄色である。
【０１３１】
【表１３】
0004284455.tif 000038
【０１３２】
【表１４】
0004284455.tif 000039
【０１３３】
【表１５】
0004284455.tif 000040
【０１３４】
【表１６】
0004284455.tif 000041
試料番号１〜３２は実施例、同番号３３〜７１は比較例である。表１３乃至表１６の結果を比較すれば明らかな如く、本発明の難燃抗菌性樹脂組成物は、成形、加工時の熱変色防止効果が極めて優れていることがわかる。尚、試料番号３３〜３６の如く、（ａ）成分の添加量が本発明の添加量より少ない場合、同番号３７〜４０の如く、（ａ）成分の添加量が本発明の添加量より多い場合、同番号４１〜４４の如く、（ｂ）成分のみを添加する場合、同番号４５〜７０の如く、本発明以外の添加剤を添加する場合並びに同番号７１の如く、添加剤を添加しない場合は、いずれも十分な熱変色防止効果が得られない。
〔実施例３〕
ＡＢＳ樹脂〔東レ（株）製  トヨラック６００〕１００部、ブロム化ビスフェノールＡ系カーボネートオリゴマー〔帝人化成（株）製  ファイヤガード７０００〕３０部、銀系抗菌剤〔鐘紡（株）製  バクテキラーＢＭ−１０２ＧＡ〕０．３部、ポリエチレンワックス〔三井石油化学工業（株）製  ＨＩ−ＷＡＸ  ４００ＰＦ〕０．５部に、表１７乃至表２２に示す添加剤を添加した配合物を１５５℃に調節した８インチ試験ロールで３分間混練りし、厚さ０．６ｍｍのシートを作製した。得られたシートを裁断し８枚重ね、２３０℃及び２４０℃、５ｋｇ／ｃｍ2 でプレスを行い、試料の変色状態を観察した。その結果を表１７乃至表２２に示す。
【０１３５】
尚、プレス板の変色状態は、〔実施例１〕と同様の基準で評価した。
【０１３６】
また、プレス前のシート（原片）は、すべて淡黄色である。
【０１３７】
【表１７】
0004284455.tif 000042
【０１３８】
【表１８】
0004284455.tif 000043
【０１３９】
【表１９】
0004284455.tif 000044
【０１４０】
【表２０】
0004284455.tif 000045
【０１４１】
【表２１】
0004284455.tif 000046
【０１４２】
【表２２】
0004284455.tif 000047
試料番号１〜５０は実施例、同番号５１〜９２は比較例である。表１７乃至表２２の結果を比較すれば明らかな如く、本発明の難燃抗菌性樹脂組成物は、成形、加工時の熱変色防止効果が極めて優れていることがわかる。尚、試料番号２１〜５０の如く、（ａ）成分と（ｂ）成分とを併用添加すると、同番号１〜２０のような（ａ）成分のみを添加した場合に比べて、熱変色防止効果が一段と優れていることがわかる。また、同番号５１〜６０の如く、（ａ）成分と（ｂ）成分との併用割合が本発明の併用割合をはずれている場合、同番号６１〜６５の如く、（ｂ）成分のみを添加する場合、同番号６６〜９１の如く、本発明以外の添加剤を添加する場合並びに同番号９２の如く、添加剤を添加しない場合は、いずれも十分な熱変色防止効果が得られない。
〔実施例４〕
ＡＢＳ樹脂〔東レ（株）製  トヨラック１００〕１００部、デカブロムジフェニルエーテル〔アルベマール（株）製  Ｓａｙｔｅｘ  １０２Ｅ〕５部、リン酸ジルコニウム−銀系抗菌剤〔東亞合成（株）製  ノバロンＡＧ３００〕１．５部、ポリエチレンワックス〔三井石油化学工業（株）製  ＨＩ−ＷＡＸ  ４００ＰＦ〕０．５部に、表２３乃至表３０に示す添加剤を添加した配合物を１５５℃に調節した８インチ試験ロールで３分間混練りし、厚さ０．６ｍｍのシートを作製した。得られたシートを裁断し８枚重ね、２３０℃及び２４０℃、５ｋｇ／ｃｍ2 でプレスを行い、試料の変色状態を観察した。その結果を表２３乃至表３０に示す。
【０１４３】
尚、プレス板の変色状態は、〔実施例１〕と同様の基準で評価した。
【０１４４】
また、プレス前のシート（原片）は、すべて淡黄色である。
【０１４５】
【表２３】
0004284455.tif 000048
【０１４６】
【表２４】
0004284455.tif 000049
【０１４７】
【表２５】
0004284455.tif 000050
【０１４８】
【表２６】
0004284455.tif 000051
【０１４９】
【表２７】
0004284455.tif 000052
【０１５０】
【表２８】
0004284455.tif 000053
【０１５１】
【表２９】
0004284455.tif 000054
【０１５２】
【表３０】
0004284455.tif 000055
試料番号１〜６５は実施例、同番号６６〜１０７は比較例である。表２３乃至表３０の結果を比較すれば明らかな如く、本発明の難燃抗菌性樹脂組成物は、成形、加工時の熱変色防止効果が極めて優れていることがわかる。尚、試料番号２４〜６５の如く、（ａ）成分と（ｂ）成分とを併用添加すると、同番号１〜２３のような（ａ）成分のみを添加した場合に比べて、熱変色防止効果が一段と優れていることがわかる。また、同番号６６〜７５の如く、（ａ）成分と（ｂ）成分との併用割合が本発明の併用割合をはずれている場合、同番号７６〜８０の如く、（ｂ）成分のみを添加する場合、同番号８１〜１０６の如く、本発明以外の添加剤を添加する場合並びに同番号１０７の如く、添加剤を添加しない場合は、いずれも十分な熱変色防止効果が得られない。
〔実施例５〕
ＡＢＳ樹脂〔三菱化学（株）製  タフレックス４１０ＥＢ〕１００部、テトラブロムビスフェノールＡ〔帝人化成（株）製  ファイヤガード２０００〕１５部、リン酸ジルコニウム−銀系抗菌剤〔東亞合成（株）製  ノバロンＡＧＺ３３０〕５．０部、ポリエチレンワックス〔三井石油化学工業（株）製  ＨＩ−ＷＡＸ４００ＰＦ〕１．０部に、表３１乃至表３４に示す添加剤を添加した配合物を１６０℃に調節した８インチ試験ロールで３分間混練りし、厚さ０．６ｍｍのシートを作製した。得られたシートを裁断し８枚重ね、２２０℃、５ｋｇ／ｃｍ2 でプレスを行い、試料の変色状態を観察した。その結果を表３１乃至表３４に示す。
【０１５３】
尚、プレス板の変色状態は、〔実施例１〕と同様の基準で評価した。
【０１５４】
また、プレス前のシート（原片）は、すべて淡黄色である。
【０１５５】
【表３１】
0004284455.tif 000056
【０１５６】
【表３２】
0004284455.tif 000057
【０１５７】
【表３３】
0004284455.tif 000058
【０１５８】
【表３４】
0004284455.tif 000059
試料番号１〜２４は実施例、同番号２５〜５７は比較例である。表３１乃至表３４の結果を比較すれば明らかな如く、本発明の難燃抗菌性樹脂組成物は、成形、加工時の熱変色防止効果が極めて優れていることがわかる。尚、試料番号５〜２４の如く、（ａ）成分と（ｂ）成分とを併用添加すると、同番号１〜４のような（ａ）成分のみを添加した場合に比べて、熱変色防止効果が一段と優れていることがわかる。また、同番号２５〜２８の如く、（ａ）成分と（ｂ）成分との併用割合が本発明の併用割合をはずれている場合、同番号２９及び３０の如く、（ｂ）成分のみを添加する場合、同番号３１〜５６の如く、本発明以外の添加剤を添加する場合並びに同番号５７の如く、添加剤を添加しない場合は、いずれも十分な熱変色防止効果が得られない。
【０１５９】
【発明の効果】
本発明のホウ酸及び／又はホウ酸アンモニウム、更には、有機錫化合物を添加して得られる難燃抗菌性樹脂組成物は、成形、加工時の熱変色が極めて少ないことがわかる。